(57)【要約】      （修正有）【課題】  発色性、吐出安定性、ベタ部の均一性に優れた高品位な画像形成が可能な記録用インク等の提供。【解決手段】  水、水溶性溶剤、着色剤、並びに下記構造式の少なくとも１種のフッ素系界面活性剤を含有する。2006316243.tif 0000572006316243.tif 0000582006316243.tif 000059  Ｘはカチオン基、Ｙはアニオン基。【選択図】      なし【特許請求の範囲】
【請求項１】
少なくとも水、水溶性有機溶剤、着色剤、並びに下記構造式（１）、下記構造式（２）、及び下記構造式（３）から選択される少なくとも１種のフッ素系界面活性剤を含有することを特徴とする記録用インク。
【化１】
2006316243.tif 000051
ただし、前記構造式（１）中、Ｒｆはフッ素含有基を表す。ｍ、ｎ、及びｐは、整数を表す。
【化２】
2006316243.tif 000052
ただし、前記構造式（２）中、Ｒｆはフッ素含有基を表す。Ｘはカチオン基、Ｙはアニオン基を表す。ｑは、整数を表す。
【化３】
2006316243.tif 000053
ただし、前記構造式（３）中、Ｒｆはフッ素含有基を表す。Ｘはカチオン基、Ｙはアニオン基を表す。ｑは、整数を表す。
【請求項２】
構造式（１）から構造式（３）におけるＲｆが、パーフルオロアルキル基である請求項１に記載の記録用インク。
【請求項３】
フッ素系界面活性剤が、下記構造式（１−１）、下記構造式（２−１）、及び下記構造式（３−１）から選択される少なくとも１種である請求項１から２のいずれかに記載の記録用インク。
【化４】
2006316243.tif 000054
ただし、ＲｆはＣＦ３、又はＣＦ２ＣＦ３を表す。ｎは１〜４、ｍは６〜２５、ｐは１〜４である。
【化５】
2006316243.tif 000055
ただし、ＲｆはＣＦ３、又はＣＦ２ＣＦ３を表す。ｑは１〜６である。
【化６】
2006316243.tif 000056
ただし、ＲｆはＣＦ３、又はＣＦ２ＣＦ３を表す。ｑは１〜６である。
【請求項４】
構造式（１）、構造式（２）、及び構造式（３）から選択される少なくとも１種のフッ素系界面活性剤の記録用インクにおける含有量が、０．０１〜１０質量％である請求項１から３のいずれかに記載の記録用インク。
【請求項５】
着色剤が、顔料、染料、及び着色微粒子の少なくともいずれかである請求項１から４のいずれかに記載の記録用インク。
【請求項６】
顔料が、その表面に少なくとも１種の親水基を有し、分散剤の不存在下で水分散性及び水溶性の少なくともいずれかを示す顔料である請求項５に記載の記録用インク。
【請求項７】
水溶性有機溶剤が、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、３−メチル−１，３−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン及びＮ−ヒドロキシエチル−２−ピロリドンから選択される少なくとも１種である請求項１から６のいずれかに記載の記録用インク。
【請求項８】
シアンインク、マゼンタインク、イエローインク及びブラックインクから選択される少なくとも１種である請求項１から７のいずれかに記載の記録用インク。
【請求項９】
請求項１から８のいずれかに記載の記録用インクを容器中に収容してなることを特徴とするインクカートリッジ。
【請求項１０】
請求項１から８のいずれかに記載の記録用インクに刺激を印加し、該記録用インクを飛翔させて画像を形成するインク飛翔手段を少なくとも有することを特徴とするインクジェット記録装置。
【請求項１１】
刺激が、熱（温度）、圧力、振動及び光から選択される少なくとも１種である請求項１０に記載のインクジェット記録装置。
【請求項１２】
請求項１から８のいずれかに記載の記録用インクに刺激を印加し、該記録用インクを飛翔させて画像を形成するインク飛翔工程を少なくとも含むことを特徴とするインクジェット記録方法。
【請求項１３】
刺激が、熱（温度）、圧力、振動及び光から選択される少なくとも１種である請求項１２に記載のインクジェット記録方法。
【請求項１４】
記録媒体上に請求項１から８のいずれかに記載の記録用インクを用いて形成された画像を有してなることを特徴とするインク記録物。
【発明の詳細な説明】
【技術分野】
【０００１】
本発明は、記録用インク、並びに、該記録用インクを用いたインクカートリッジ、インク記録物、インクジェット記録装置及びインクジェット記録方法に関する。
【背景技術】
【０００２】
従来より、インクジェット記録装置においては、着色剤として水溶性染料を使用した水系インクが主に用いられてきた。しかし、前記染料インクは、耐候性、及び耐水性に劣るという欠点がある。
近年、水溶性染料に代えて顔料を使用する顔料インクの研究が目覚しく、最近では上市するに至っている。しかし、前記顔料インクは染料インクに比べ、発色性や安定性にいまだ多くの課題が残されている。特にＯＡ用プリンタの高画質化技術の向上に伴って、顔料インクにも普通紙において染料インクと同等の印字品質、色相、彩度、光沢、及び保存性などが要求されるようになってきている。
【０００３】
例えば、安定したインク吐出性、インクの濡れ性を改良した低表面張力の水性顔料インクとして、は、水溶性有機溶剤、着色剤、水、及びパーフロロアルキルスルホン酸塩を添加してなるジェット印刷用インクが提案されている（特許文献１参照）。また、その他のフッ素系界面活性剤を使用したインク組成物についても種々提案されている（特許文献２、特許文献３、及び特許文献４参照）。
しかし、これらの提案では、着色剤が顔料の場合には、いずれも顔料分散安定性や記録媒体に対する定着性、及び発色性に劣るという問題がある。また、一般的に、インクの濡れ性を改良した低表面張力の水性インクにおいては、このようなインクに使用する界面活性剤の影響により、インクとしての起泡性が高く、泡立ちやすいことからインクの充填性、吐出安定性に悪影響を及ぼすという欠点がある。
また、発色に関して、これまで顔料インクに使用されるマゼンタ色インク、シアン色インクには、それぞれＣ．Ｉ．ピグメントレッド１２２、Ｃ．Ｉ．ピグメントブルー１５：３が用いられることが一般的であり、染料インクに比べて色再現範囲が異なっている。また、色相誤差を小さくするため、調色も行われているが、この場合、彩度の低下は免れず、印字品質に問題が生じる。
【０００４】
これに対し、前記調色によらず色相を変えるため、顔料自体の改良も進んでおり、例えば、特許文献５では、特定の結晶構造を持つフタロシアニン顔料により、シアン染料と同じ色域にある色相を有するシアン顔料が提案されているが、コストの問題等、全ての特性を満足するには至ってない。
また、黒色インクの色材として顔料を用い、イエロー色インク、マゼンタ色インク、及びシアン色インクの色材として染料を用いてインクセットとしたインクジェット用記録インクについて数多くの提案がなされている（特許文献６参照）。しかし、これらの提案では、普通紙に印字した際の普通紙特性においては十分満足できるものは得られていない。
【０００５】
したがって発色性が改善され、吐出安定性が高く、画像ベタ部の均一性に優れ、その結果、彩度が向上して高品位な画像形成が可能な記録用インクの速やかな提供が望まれているのが現状である。
【０００６】
【特許文献１】特開昭５７−９００７０号公報
【特許文献２】特開平４−２１１４７８号公報
【特許文献３】特開平５−２３０４０９号公報
【特許文献４】特開平６−２００２００号公報
【特許文献５】特開２０００−１７２０７号公報
【特許文献６】特開２０００−２３９５９０号公報
【発明の開示】
【発明が解決しようとする課題】
【０００７】
本発明は、かかる現状に鑑みてなされたものであり、従来における前記諸問題を解決し、以下の目的を達成することを課題とする。即ち、本発明は、発色性が改善され、吐出安定性が高く、画像ベタ部の均一性に優れ、その結果、彩度が向上して高品位な画像形成が可能な記録用インク、並びに、該記録用インクを用いたインクカートリッジ、インク記録物、インクジェット記録装置及びインクジェット記録方法を提供することを目的とする。
【課題を解決するための手段】
【０００８】
本発明者らは、前記課題を解決するため鋭意検討を重ねた結果、少なくとも水、水溶性有機溶剤、着色剤、及び下記構造式（１）、下記構造式（２）、及び下記構造式（３）の少なくともいずれかで表される特定の化学構造を有するフッ素系界面活性剤を組み合わせることにより、安定した吐出安定性と発色改善を有し、充填性に優れた記録用インクが得られることを知見した。
【化７】
2006316243.tif 000002
ただし、前記構造式（１）中、Ｒｆはフッ素含有基を表す。ｍ、ｎ、及びｐは、整数を表す。
【化８】
2006316243.tif 000003
ただし、前記構造式（２）中、Ｒｆはフッ素含有基を表す。Ｘはカチオン基、Ｙはアニオン基を表す。ｑは、整数を表す。
【化９】
2006316243.tif 000004
ただし、前記構造式（３）中、Ｒｆはフッ素含有基を表す。Ｘはカチオン基、Ｙはアニオン基を表す。ｑは、整数を表す。
【０００９】
また、着色剤としてポリマー微粒子に色材を含有させた（着色微粒子）水分散体を用いて、水溶性有機溶剤、及び上記構造式（１）、上記構造式（２）、及び上記構造式（３）の少なくともいずれかで表される特定化学構造のフッ素系界面活性剤を使用したインクは、従来のインクに比べて高粘度であるが表面張力が低く、普通紙の印字において、ビヒクルは速やかに浸透し、色材成分が表面に残りやすくなるという特徴のほかに、特にフッ素系界面活性剤を使用することにより、色材の偏在が無く、均一に紙表面に存在し、また、紙に対する均染性が顕著に向上する。その結果、高彩度、高発色濃度であり、しかも裏抜けの少ない画像が得られる。更に、ブラックインクとカラーインクとからなるインクセットにおいて、着色微粒子を含有する前記構成のインクに色材として顔料インクを用いたカラーインク、及び色材として自己分散型カーボンブラックを用いてカラーインクと同様に高粘度低表面張力としたブラックインクを組み合わせると、普通紙印字において、ブラックの画像濃度が高く、ブラック／カラー間の色境界にじみが極めて少なく、かつ、前記特定の構造を有するフッ素系界面活性剤を使用することにより顕著な彩度向上が図られ、カラーの発色性に優れ、裏抜けの少ない両面印刷性に優れた記録画像が得られることを知見した。
【００１０】
本発明は、本発明者らによる前記知見に基づくものであり、前記課題を解決するための手段としては、以下の通りである。即ち、
＜１＞  少なくとも水、水溶性有機溶剤、着色剤、並びに下記構造式（１）、下記構造式（２）、及び下記構造式（３）から選択される少なくとも１種のフッ素系界面活性剤を含有することを特徴とする記録用インク。
【化１０】
2006316243.tif 000005
ただし、前記構造式（１）中、Ｒｆはフッ素含有基を表す。ｍ、ｎ、及びｐは、整数を表す。
【化１１】
2006316243.tif 000006
ただし、前記構造式（２）中、Ｒｆはフッ素含有基を表す。Ｘはカチオン基、Ｙはアニオン基を表す。ｑは、整数を表す。
【化１２】
2006316243.tif 000007
ただし、前記構造式（３）中、Ｒｆはフッ素含有基を表す。Ｘはカチオン基、Ｙはアニオン基を表す。ｑは、整数を表す。
＜２＞  構造式（１）から構造式（３）におけるＲｆが、パーフルオロアルキル基である前記＜１＞に記載の記録用インクである。
＜３＞  フッ素系界面活性剤が、下記構造式（１−１）、下記構造式（２−１）、及び下記構造式（３−１）から選択される少なくとも１種である前記＜１＞から＜２＞のいずれかに記載の記録用インク。
【化１３】
2006316243.tif 000008
ただし、ＲｆはＣＦ３、又はＣＦ２ＣＦ３を表す。ｎは１〜４、ｍは６〜２５、ｐは１〜４である。
【化１４】
2006316243.tif 000009
ただし、ＲｆはＣＦ３、又はＣＦ２ＣＦ３を表す。ｑは１〜６である。
【化１５】
2006316243.tif 000010
ただし、ＲｆはＣＦ３、又はＣＦ２ＣＦ３を表す。ｑは１〜６である。
＜４＞  構造式（１）、構造式（２）、及び構造式（３）から選択される少なくとも１種のフッ素系界面活性剤の記録用インクにおける含有量が、０．０１〜１０質量％である前記＜１＞から＜３＞のいずれかに記載の記録用インクである。
＜５＞  着色剤が、顔料、染料、及び着色微粒子の少なくともいずれかである前記＜１＞から＜４＞のいずれかに記載の記録用インクである。
＜６＞  顔料が、その表面に少なくとも１種の親水基を有し、分散剤の不存在下で水分散性及び水溶性の少なくともいずれかを示す顔料である前記＜５＞に記載の記録用インクである。
＜７＞  水溶性有機溶剤が、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、３−メチル−１，３−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン及びＮ−ヒドロキシエチル−２−ピロリドンから選択される少なくとも１種である前記＜１＞から＜６＞のいずれかに記載の記録用インクである。
＜８＞  シアンインク、マゼンタインク、イエローインク及びブラックインクから選択される少なくとも１種である前記＜１＞から＜７＞のいずれかに記載の記録用インクである。
＜９＞  前記＜１＞から＜８＞のいずれかに記載の記録用インクを容器中に収容してなることを特徴とするインクカートリッジである。
＜１０＞  前記＜１＞から＜８＞のいずれかに記載の記録用インクに刺激を印加し、該記録用インクを飛翔させて画像を形成するインク飛翔手段を少なくとも有することを特徴とするインクジェット記録装置である。
＜１１＞  刺激が、熱（温度）、圧力、振動及び光から選択される少なくとも１種である前記＜１０＞に記載のインクジェット記録装置である。
＜１２＞  前記＜１＞から＜８＞のいずれかに記載の記録用インクに刺激を印加し、該記録用インクを飛翔させて画像を形成するインク飛翔工程を少なくとも含むことを特徴とするインクジェット記録方法である。
＜１３＞  刺激が、熱（温度）、圧力、振動及び光から選択される少なくとも１種である前記＜１２＞に記載のインクジェット記録方法である。
＜１４＞  記録媒体上に前記＜１＞から＜８＞のいずれかに記載の記録用インクを用いて形成された画像を有してなることを特徴とするインク記録物である。
【００１１】
本発明の記録用インクは、少なくとも水、水溶性有機溶剤、着色剤、並びに上記構造式（１）、上記構造式（２）、及び上記構造式（３）から選択される少なくとも１種のフッ素系界面活性剤を含有することによって、発色性が改善され、吐出安定性が高く、画像ベタ部の均一性に優れ、その結果彩度が向上し高品位な画像形成が可能である。
【００１２】
本発明のインクカートリッジは、本発明の前記記録用インクを容器中に収容してなる。該インクカートリッジは、インクジェット記録方式によるプリンタ等に好適に使用される。該インクカートリッジに収容されたインクを用いて記録を行うと、発色性が改善され、吐出安定性が高く、画像ベタ部の均一性に優れ、高品位な画像形成が行える。
【００１３】
本発明のインクジェット記録装置は、本発明の前記記録用インクにエネルギーを印加し、該記録用インクを飛翔させて画像を形成するインク飛翔手段を少なくとも有してなる。
本発明のインクジェット記録装置においては、前記インク飛翔手段が、本発明の前記記録用インクにエネルギーを印加し、該記録用インクを飛翔させて画像を形成する。その結果、発色性が改善され、吐出安定性が高く、画像ベタ部の均一性に優れ、高品位な画像形成が可能である。
【００１４】
本発明のインクジェット記録方法は、本発明の前記記録用インクにエネルギーを印加し、該記録用インクを飛翔させて画像を形成するインク飛翔工程を少なくとも含んでなる。
本発明のインクジェット記録方法においては、前記インク飛翔工程において、本発明の前記記録用インクにエネルギーを印加し、該記録用インクを飛翔させて画像が形成される。その結果、発色性が改善され、吐出安定性が高く、画像ベタ部の均一性に優れ、高品位な画像形成が可能である。
【００１５】
本発明のインク記録物は、記録媒体上に本発明の前記記録用インクを用いて形成された画像を有してなる。該インク記録物においては、発色性が改善され、吐出安定性が高く、画像ベタ部の均一性に優れ、高品位な画像が前記記録媒体に保持される。
【発明の効果】
【００１６】
本発明によると、従来における諸問題を解決でき、発色性が改善され、吐出安定性が高く、画像ベタ部の均一性に優れ、高品位な画像形成が可能な記録用インク、並びに、該記録用インクを用いたインクカートリッジ、インク記録物、インクジェット記録装置及びインクジェット記録方法を提供できる。
【発明を実施するための最良の形態】
【００１７】
（記録用インク）
本発明の記録用インクは、少なくとも水、水溶性有機溶剤、着色剤、及び特定の化学構造を有するフッ素系界面活性剤を含有してなり、更に必要に応じてその他の成分を含有してなる。
【００１８】
前記特定の化学構造を有するフッ素系界面活性剤としては、下記構造式（１）、下記構造式（２）、及び下記構造式（３）から選択される少なくとも１種が用いられる。
【化１６】
2006316243.tif 000011
【００１９】
前記構造式（１）において、Ｒｆはフッ素含有基を表し、特にパーフルオロアルキル基が好ましい。
前記パーフルオロアルキル基としては、炭素数が１〜１０のものが好ましく、１〜３のものがより好ましく、例えば、−ＣｎＦ２ｎ−１（ただし、ｎは１〜１０の整数を表す。）などが挙げられる。該パーフルオロアルキル基としては、例えば、−ＣＦ３、−ＣＦ２ＣＦ３、−Ｃ３Ｆ７、−Ｃ４Ｆ９、などが挙げられ、これらの中でも、−ＣＦ３、−ＣＦ２ＣＦ３が特に好ましい。
ｍ、ｎ、及びｐは、整数を表し、ｎは１〜４、ｍは６〜２５、ｐは１〜４が好ましい。
【００２０】
【化１７】
2006316243.tif 000012
前記構造式（２）において、Ｒｆは、フッ素含有基を表し、上記構造式（１）と同様のパーフルオロアルキル基が好ましく、例えば、ＣＦ３、ＣＦ２ＣＦ３、Ｃ３Ｆ７、Ｃ４Ｆ９などが好適に挙げられる。
Ｘはカチオン基を表し、例えば、第４級アンモニウム基；ナトリウム、カリウム等のアルカリ金属；トリエチルアミン、トリエタノールアミン、などが挙げられ、これらの中でも第４級アンモニウム基が特に好ましい。
Ｙはアニオン基を表し、例えば、ＣＯＯ、ＳＯ３、ＳＯ４、ＰＯ４、などが挙げられる。
ｑは、整数を表し、例えば、１〜６が好ましい。
【００２１】
【化１８】
2006316243.tif 000013
【００２２】
前記構造式（３）において、Ｒｆは、フッ素含有基を表し、上記構造式（１）と同様のパーフルオロアルキル基が好ましく、例えば、ＣＦ３、ＣＦ２ＣＦ３、Ｃ３Ｆ７、Ｃ４Ｆ９などが好適に挙げられる。
Ｘはカチオン基を表し、例えば、第４級アンモニウム基；ナトリウム、カリウム等のアルカリ金属；トリエチルアミン、トリエタノールアミン、などが挙げられ、これらの中でも第４級アンモニウム基が特に好ましい。Ｙはアニオン基を表し、例えば、ＣＯＯ、ＳＯ３、ＳＯ４、ＰＯ４、などが挙げられる。ｑは、整数を表し、例えば、１〜６が好ましい。
【００２３】
前記構造式（１）、前記構造式（２）、及び前記構造式（３）から選択される少なくとも１種のフッ素系界面活性剤としては、特に下記構造式（１−１）、下記構造式（２−１）、及び下記構造式（３−１）から選択される少なくともいずれかは、環境に対する安全性が米国環境保護庁から認可を受けており、安全性の面からも好適なものである。また、これらの中でも、特に前記構造式（１−１）で表されるフッ素系界面活性剤は、起泡性が非常に低く泡立ちにくいという特長を有しているので、インクの充填性に優れ、吐出安定性にも寄与することができる。
【００２４】
【化１９】
2006316243.tif 000014
ただし、ＲｆはＣＦ３、又はＣＦ２ＣＦ３を表す。ｎは１〜４、ｍは６〜２５、ｐは１〜４である。
【化２０】
2006316243.tif 000015
ただし、ＲｆはＣＦ３、又はＣＦ２ＣＦ３を表す。ｑは１〜６である。
【化２１】
2006316243.tif 000016
ただし、ＲｆはＣＦ３、又はＣＦ２ＣＦ３を表す。ｑは１〜６である。
【００２５】
前記構造式（１）、構造式（２）、及び構造式（３）から選択される少なくとも１種のフッ素系界面活性剤の記録用インクにおける含有量は、０．０１〜１０質量％が好ましく、０．１〜５質量％がより好ましい。前記フッ素系界面活性剤の含有量が０．０１質量％未満であると、発色性の向上効果が得られないことがあり、１０質量％を超えると、インクの保存安定性が低下してしまうことがある。
【００２６】
本発明の記録用インクには、前記構造式（１）、前記構造式（２）、及び前記構造式（３）から選択される少なくとも１種のフッ素系界面活性剤は、１種を単独で使用してもよく、又は２種以上を組み合わせてもよく、前記構造式（１）で表されるフッ素系界面活性剤、前記構造式（２）で表されるフッ素系界面活性剤、及び前記構造式（３）で表されるフッ素系界面活性剤を併用することもできる。更に、その他のフッ素系界面活性剤、ノニオン系界面活性剤、アニオン系界面活性剤、両性界面活性剤、アセチレングリコール系界面活性剤などを併用することもできる。
【００２７】
前記アニオン界面活性剤としては、例えば、アルキルアリル、アルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等が挙げられる。
前記ノニオン系界面活性剤としては、例えば、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等が挙げられる。
前記両性界面活性剤としては、イミダゾリニウムベタイン等のイミダゾリン誘導体、ジメチルアルキルラウリルベタイン、アルキルグリシン、アルキルジ（アミノエチル）グリシン等が挙げられる。
前記アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えば、エアープロダクツ社（米国）のサーフィノール１０４、８２、４６５、４８５あるいはＴＧなど）などが挙げられる。
なお、前記界面活性剤の添加量は、本発明の目的及び効果を失わせない範囲で適宣調整することができる。
【００２８】
−着色剤−
前記着色剤が、顔料、染料、及び着色微粒子の少なくともいずれかを用いることができる。
前記着色微粒子としては、色材を含有させたポリマー微粒子の水分散物が好適に用いられる。
ここで、前記「色材を含有させた」とは、ポリマー微粒子中に色材を封入した状態及びポリマー微粒子の表面に色材を吸着させた状態の何れか又は双方を意味する。この場合、本発明の記録用インクに配合される色材はすべてポリマー微粒子に封入又は吸着されている必要はなく、本発明の効果が損なわれない範囲において、該色材がエマルジョン中に分散していてもよい。前記色材としては、水不溶性又は水難溶性であって、前記ポリマーによって吸着され得る色材であれば特に制限はなく、目的に応じて適宜選択することができる。
ここで、前記「水不溶性又は水難溶性」とは、２０℃で水１００質量部に対し色材が１０質量部以上溶解しないことを意味する。また、「溶解する」とは、目視で水溶液表層又は下層に色材の分離や沈降が認められないことを意味する。
【００２９】
前記色材を含有させたポリマー微粒子（着色微粒子）の平均粒径は、インク中において０．１６μｍ以下が好ましい。
前記着色微粒子の含有量は、前記記録用インク中において固形分で８〜２０質量％が好ましく、８〜１２質量％がより好ましい。
【００３０】
前記着色剤としては、例えば、水溶性染料、油溶性染料、分散染料等の染料、顔料等が挙げられる。良好な吸着・封入性の観点から油溶性染料及び分散染料が好ましいが、得られる画像の耐光性からは顔料が好ましく用いられる。
なお、前記各染料は、ポリマー微粒子に効率的に含浸される観点から、有機溶剤、例えば、ケトン系溶剤に２ｇ／リットル以上溶解することが好ましく、２０〜６００ｇ／リットル溶解することがより好ましい。
前記水溶性染料としては、カラーインデックスにおいて酸性染料、直接性染料、塩基性染料、反応性染料、食用染料に分類される染料であり、好ましくは耐水、耐光性が優れたものが用いられる。
前記酸性染料及び食用染料としては、例えば、Ｃ．I．アシッドイエロー  １７，２３，４２，４４，７９，１４２；Ｃ．I．アシッドレッド  １，８，１３，１４，１８，２６，２７，３５，３７，４２，５２，８２，８７，８９，９２，９７，１０６，１１１，１１４，１１５，１３４，１８６，２４９，２５４，２８９；Ｃ．I．アシッドブルー  ９，２９，４５，９２，２４９；Ｃ．I．アシッドブラック  １，２，７，２４，２６，９４；Ｃ．I．フードイエロー  ３，４；Ｃ．I．フードレッド  ７，９，１４；Ｃ．I．フードブラック  １，２などが挙げられる。
前記直接性染料としては、例えば、Ｃ．I．ダイレクトイエロー  １，１２，２４，２６，３３，４４，５０，８６，１２０，１３２，１４２，１４４；Ｃ．I．ダイレクトレッド  １，４，９，１３，１７，２０，２８，３１，３９，８０，８１，８３，８９，２２５，２２７；Ｃ．I．ダイレクトオレンジ  ２６，２９，６２，１０２；Ｃ．Ｉ．ダイレクトブルー  １，２，６，１５，２２，２５，７１，７６，７９，８６，８７，９０，９８，１６３，１６５，１９９，２０２；Ｃ．I．ダイレクトブラック  １９，２２，３２，３８，５１，５６，７１，７４，７５，７７，１５４，１６８，１７１などが挙げられる。
前記塩基性染料としては、例えば、Ｃ．I．べーシックイエロー  １，２，１１，１３，１４，１５，１９，２１，２３，２４，２５，２８，２９，３２，３６，４０，４１，４５，４９，５１，５３，６３，６４，６５，６７，７０，７３，７７，８７，９１；Ｃ．I．ベーシックレッド  ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２；Ｃ．I．べーシックブルー  １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５；Ｃ．I．ベーシックブラック  ２，８などが挙げられる。
前記反応性染料としては、例えば、Ｃ．I．リアクティブブラック  ３，４，７，１１，１２，１７；Ｃ．I．リアクティブイエロー  １，５，１１，１３，１４，２０，２１，２２，２５，４０，４７，５１，５５，６５，６７；Ｃ．Ｉ．リアクティブレッド  １，１４，１７，２５，２６，３２，３７，４４，４６，５５，６０，６６，７４，７９，９６，９７；Ｃ．Ｉ．リアクティブブルー  １，２，７，１４，１５，２３，３２，３５，３８，４１，６３，８０，９５などが挙げられる。
【００３１】
前記顔料としては、特に制限はなく、目的に応じて適宜選択することができ、例えば、無機顔料、有機顔料のいずれであってもよい。
前記無機顔料としては、例えば、酸化チタン、酸化鉄、炭酸カルシウム、硫酸バリウム、水酸化アルミニウム、バリウムイエロー、カドミウムレッド、クロムイエロー、カーボンブラック、などが挙げられる。これらの中でも、カーボンブラックなどが好ましい。なお、前記カーボンブラックとしては、例えば、コンタクト法、ファーネス法、サーマル法などの公知の方法によって製造されたものが挙げられる。
【００３２】
前記有機顔料としては、例えば、アゾ顔料、多環式顔料、染料キレート、ニトロ顔料、ニトロソ顔料、アニリンブラック、などが挙げられる。これらの中でも、アゾ顔料、多環式顔料などがより好ましい。なお、前記アゾ顔料としては、例えば、アゾレーキ、不溶性アゾ顔料、縮合アゾ顔料、キレートアゾ顔料、などが挙げられる。前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料、などが挙げられる。前記染料キレートとしては、例えば、塩基性染料型キレート、酸性染料型キレート、などが挙げられる。
【００３３】
前記顔料の色としては、特に制限はなく、目的に応じて適宜選択することができ、例えば、黒色用のもの、カラー用のもの、などが挙げられる。これらは、１種単独で使用してもよいし、２種以上を併用してもよい。
前記黒色用のものとしては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料、などが挙げられる。
【００３４】
前記カラー用のものとしては、黄色インク用では、例えば、Ｃ．Ｉ．ピグメントイエロー１（ファストイエローＧ）、３、１２（ジスアゾイエローＡＡＡ）、１３、１４、１７、２３、２４、３４、３５、３７、４２（黄色酸化鉄）、５３、５５、７４、８１、８３（ジスアゾイエローＨＲ）、９５、９７、９８、１００、１０１、１０４、１０８、１０９、１１０、１１７、１２０、１２８、１３８、１５０、１５３、などが挙げられる。
マゼンタ用では、例えば、Ｃ．Ｉ．ピグメントレッド１、２、３、５、１７、２２（ブリリアントファーストスカーレット）、２３、３１、３８、４８：２（パーマネントレッド２Ｂ（Ｂａ））、４８：２（パーマネントレッド２Ｂ  （Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、９２、１０１（べんがら）、１０４、１０５、１０６、１０８（カドミウムレッド）、１１２、１１４、１２２（ジメチルキナクリドン）、１２３、１４６、１４９、１６６、１６８、１７０、１７２、１７７、１７８、１７９、１８５、１９０、１９３、２０９、２１９、などが挙げられる。
シアン用では、例えば、Ｃ．Ｉ．ピグメントブルー１、２、１５（銅フタロシアニンブルーＲ）、１５：１、１５：２、１５：３（フタロシアニンブルーＧ）、１５：４、１５：６（フタロシアニンブルーＥ）、１６、１７：１、５６、６０、６３等が挙げられる。
また、中間色としてはレッド、グリーン、ブルー用として、Ｃ．Ｉ．ピグメントレッド１７７、１９４、２２４、Ｃ．Ｉ．ピグメントオレンジ４３、Ｃ．Ｉ．ピグメントバイオレット３，１９，２３，３７、Ｃ．Ｉ．ピグメントグリーン７，３６などが挙げられる。
【００３５】
前記顔料としては、少なくとも１種の親水性基が顔料の表面に直接若しくは他の原子団を介して結合した分散剤を使用することなく安定に分散させることができる自己分散型カラー顔料が好適に用いられる。その結果、従来のインクのように、顔料を分散させるための分散剤が不要となる。前記自己分散型顔料としては、イオン性を有するものが好ましく、アニオン性に帯電したものやカチオン性に帯電したものが好適である。
【００３６】
前記アニオン性親水性基としては、例えば、−ＣＯＯＭ、−ＳＯ３Ｍ、−ＰＯ３ＨＭ、−ＰＯ３Ｍ２、−ＳＯ２ＮＨ２、−ＳＯ２ＮＨＣＯＲ（ただし、式中のＭは、水素原子、アルカリ金属、アンモニウム又は有機アンモニウムを表す。Ｒは、炭素原子数１〜１２のアルキル基、置換基を有してもよいフェニル基又は置換基を有してもよいナフチル基を表す。）等が挙げられる。これらの中でも、−ＣＯＯＭ、−ＳＯ３Ｍがカラー顔料表面に結合されたものを用いることが好ましい。
【００３７】
また、前記親水性基中における「Ｍ」は、アルカリ金属としては、例えば、リチウム、ナトリウム、カリウム、等が挙げられる。前記有機アンモニウムとしては、例えば、モノ乃至トリメチルアンモニウム、モノ乃至トリエチルアンモニウム、モノ乃至トリメタノールアンモニウムが挙げられる。前記アニオン性に帯電したカラー顔料を得る方法としては、カラー顔料表面に−ＣＯＯＮａを導入する方法として、例えば、カラー顔料を次亜塩素酸ソーダで酸化処理する方法、スルホン化による方法、ジアゾニウム塩を反応させる方法が挙げられる。
【００３８】
前記カチオン性親水性基としては、例えば、第４級アンモニウム基が好ましく、下記に挙げる第４級アンモニウム基がより好ましく、これらのいずれかが顔料表面に結合されたものが色材として好適である。
【００３９】
【化２２】
2006316243.tif 000017
【００４０】
前記親水基が結合されたカチオン性の自己分散型カーボンブラックを製造する方法としては、例えば、下記構造式で表されるＮ−エチルピリジル基を結合させる方法として、カーボンブラックを３−アミノ−Ｎ−エチルピリジウムブロマイドで処理する方法が挙げられるが、勿論、本発明はこれらに限定されない。
【００４１】
【化２３】
2006316243.tif 000018
【００４２】
本発明においては、前記親水性基が、他の原子団を介してカーボンブラックの表面に結合されていてもよい。他の原子団としては、例えば、炭素原子数１〜１２のアルキル基、置換基を有してもよいフェニル基又は置換基を有してもよいナフチル基が挙げられる。上記した親水性基が他の原子団を介してカーボンブラックの表面に結合する場合の具体例としては、例えば、−Ｃ２Ｈ４ＣＯＯＭ（ただし、Ｍはアルカリ金属、第４級アンモニウムを表す）、−ＰｈＳＯ３Ｍ（ただし、Ｐｈはフェニル基、Ｍはアルカリ金属、第４級アンモニウムを表す）、−Ｃ５Ｈ１０ＮＨ３＋等が挙げられるが、勿論、本発明はこれらに限定されない。
【００４３】
本発明においては、顔料分散剤を用いた顔料分散液を用いることもできる。
前記顔料分散剤としては、前記親水性高分子として、天然系では、アラビアガム、トラガンガム、グーアガム、カラヤガム、ローカストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子などが挙げられる。半合成系では、メチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸プロピレングリコールエステル等の海藻系高分子などが挙げられる。純合成系では、ポリビニルアルコール、ポリビニルピロリドン、ポリビニルメチルエーテル等のビニル系高分子、非架橋ポリアクリルアミド、ポリアクリル酸又はそのアルカリ金属塩、水溶性スチレンアクリル樹脂等のアクリル系樹脂、水溶性スチレンマレイン酸樹脂、水溶性ビニルナフタレンアクリル樹脂、水溶性ビニルナフタレンマレイン酸樹脂、ポリビニルピロリドン、ポリビニルアルコール、β−ナフタレンスルホン酸ホルマリン縮合物のアルカリ金属塩、四級アンモニウムやアミノ基等のカチオン性官能基の塩を側鎖に有する高分子化合物、セラック等の天然高分子化合物等が挙げられる。これらの中でも、アクリル酸、メタクリル酸、スチレンアクリル酸のホモポリマーや他の親水基を有するモノマーの共重合体からなるようなカルボン酸基を導入したものが高分子分散剤として特に好ましい。
これらの共重合体は、その重量平均分子量が３，０００〜５０，０００が好ましく、５，０００〜３０，０００がより好ましく、７，０００〜１５，０００が更に好ましい。
前記顔料と前記分散剤との混合質量比としては１：０．０６〜１：３の範囲が好ましく、１：０．１２５〜１：３の範囲がより好ましい。
【００４４】
本発明においては、樹脂微粒子を用いることもできる。
前記樹脂微粒子としては、特に制限はなく、目的に応じて適宜選択することができるが、例えば、アクリル系モノマーとシラン化合物とを乳化剤存在下で重合して得られるシリコーン変性アクリル樹脂が好適に挙げられる。
【００４５】
前記アクリル系モノマーとしては、特に制限はなく、目的に応じて適宜選択することができ、例えば、アクリル酸エステルモノマー、メタクリル酸エステルモノマー、アミド系アクリレート、カルボン酸含有モノマー、などが挙げられる。
前記アクリル酸エステルモノマーとしては、例えば、アクリル酸メチル、アクリル酸エチル、アクリル酸ブチル、アクリル酸２−エチルヘキシル、２−ヒドロキシエチルアクリレート、アクリロイルモルフォリン、Ｎ,Ｎ’−ジメチルアミノエチルアクリレート、などが挙げられる。
前記メタクリル酸エステルモノマーとしては、例えば、メタクリル酸メチル、メタクリル酸エチル、メタクリル酸ブチル、メタクリル酸２−エチルヘキシル、２−ヒドロキシエチルメタクリレート、Ｎ,Ｎ’−ジメチルアミノエチルメタクリレート、などが挙げられる。
前記アミド系アクリレートとしては、例えば、Ｎ−メチロールアクリルアミド、メトキシメチルアクリルアミド、などが挙げられる。
前記カルボン酸含有モノマーとしては、例えば、マレイン酸、フマル酸、イタコン酸、アクリル酸、メタクリル酸、などが挙げられる。
【００４６】
前記シラン化合物としては、特に制限はなく、目的に応じて適宜選択することができ、例えば、テトラメトキシシラン、メチルトリメトキシシラン、ジメチルジメトキシシラン、フェニルトリメトキシシラン、ジフェニルジメトキシシラン、テトラエトキシシラン、メチルトリエトキシシラン、ジメチルジエトキシシラン、フェニルトリエトキシシラン、ジフェニルジエトキシシラン、ヘキシルトリメトキシシラン、ヘキシルトリエトキシシラン、デシルトリメトキシシラン、デシルトリメトキシシラン、トリフルオロプロピルトリメトキシシラン、などが挙げられる。
また、前記シラン化合物としては、一般的にシランカップリング剤として知られる単量体を用いることもできる。
前記単量体としては、例えば、ビニルトリクロルシラン、ビニルトリメトキシシラン、ビニルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、３−ウレイドプロピルトリエトキシシラン、３−クロロプロピルトリメトキシシラン、３−メルカプトプロピルメチルジメトキシシラン、３−メルカプトプロピルトリメトキシシラン、ビス（トリエトキシシリルプロピル）テトラスルフィド、３−イソシアネートプロピルトリエトキシシラン、などが挙げられる。
【００４７】
前記シラン化合物としては、加水分解性シリル基を含むものを使用することもできる。なお、「加水分解性シリル基」とは、容易に加水分解することができる基（以下、単に「加水分解性基」ともいう。）を含むシリル基を意味する。
前記加水分解性基としては、例えば、アルコキシ基、メルカプト基、ハロゲン基、アミド基、アセトキシ基、アミノ基、イソプロペノキシ基などが挙げられる。
シリル基は、加水分解によりシラノール基となり、該シラノール基は脱水縮合してシロキサン縮合が生成するが、前記加水分解性シリル基は、重合反応を経て加水分解して消失することが好ましい。前記加水分解性シリル基が残存していると、インクとしたときの保存性が悪化することがある。
前記乳化剤としては、特に制限はなく、目的に応じて適宜選択することができ、例えば、アルキルベンゼンスルフォン酸又はその塩、ジアルキルスルフォコハク酸エステル又はその塩、アルキルナフタレンスルホン酸又はその塩、アルキルナフタレンスルホン酸塩のホルマリン縮合物、高級脂肪酸塩、高級脂肪酸エステルのスルホン酸塩、エチレンジアミンのポリオキシプロピレン−ポリオキシエチレン縮合物、ソルビタン脂肪酸エステル又はその塩、芳香族及び脂肪族リン酸エステル又はその塩、ドデシルベンゼンスルホン酸塩、ドデシル硫酸塩、ラウリル硫酸塩、ジアルキルスルフォコハク酸塩、ポリオキシエチレンアルキルフェニルエーテル硫酸塩、ポリオキシエチンアルキルプロペニルフェニルエーテル硫酸塩、アルキルフェニルエーテルジスルフォン酸塩、ポリオキシエチレンアルキルリン酸塩、ポリオキシエチレンアルキルエーテル酢酸塩、ポリオキシエチレンラノリンアルコールエーテル、ポリオキシエチレンラノリン脂肪酸エステル、ラウリルアルコールエトキシレート、ラウリルエーテル硫酸エステル塩、ラウリルエーテルリン酸エステル、ソルビタン脂肪酸エステル、脂肪酸ジエタノールアミド、ナフタレンスルホン酸のホルマリン縮合物などが挙げられる。
前記塩としては、例えば、ナトリウム、アンモニウムなどを挙げることができる。
前記乳化剤としては、例えば、不飽和二重結合を有する反応性乳化剤を使用することもできる。
前記反応性乳化剤としては、市販品として、アデカリアソープＳＥ、ＮＥ、ＰＰ（旭電化工業社製）、ラテムルＳ−１８０（花王社製）、エレミノールＪＳ−２、エレミノールＲＳ−３０（三洋化成工業社製）、アクアロンＲＮ−２０（第一工業製薬社製）などが挙げられる。
【００４８】
前記樹脂微粒子の体積平均粒径は、１０〜３００ｎｍが好ましく、４０〜２００ｎｍがより好ましい。前記体積平均粒径が１０ｎｍ未満であると、樹脂エマルジョンの粘度が高くなり、プリンタで吐出可能なインクを粘度とするのが困難になることがある。前記平均粒径が３００ｎｍを超えると、プリンタのノズル内で粒子が詰まり吐出不良となることがある。
前記シリコーン変性アクリル樹脂由来のシリコーン量は、１００〜４００ｐｐｍであることが好ましい。前記シリコーン量が１００ｐｐｍ未満であると、擦過性や耐マーカー性に優れた塗膜が得られないことがあり、４００ｐｐｍを超えると、疎水性が強くなりインク中での安定性が低下することがある。
前記シリコーン変性アクリル樹脂の最低造膜温度は、２０℃以下であることが好ましい。前記最低造膜温度が２０℃を超えると、十分な定着性を得ることができないことがある。すなわち、印字部を擦ったり、マーカーでなぞったりすると、顔料が剥がれて印字メディアを汚してしまうことがある。
【００４９】
前記着色剤としての顔料の前記記録用インクにおける添加量は、０．５〜２５質量％が好ましく、２〜１５質量％がより好ましい。一般的に、顔料濃度が高くなると画像濃度が上がり画質が向上するが、定着性や吐出安定性、目詰まり等の信頼性に対しては悪影響が出易くなる。しかし、本発明では顔料の添加量が多くなっても、吐出安定性、目詰まり等の信頼性を維持した上で定着性を確保することができる。
【００５０】
−水溶性有機溶剤−
本発明の記録用インクは、水を液媒体として使用するものであるが、インクを所望の物性にするため、インクの乾燥を防止するために、また、本発明の記録用インクの溶解安定性を向上するため等の目的で下記の水溶性有機溶剤を使用することができる。該水溶性有機溶剤としては、例えば、エチレングリコール、ジエチレングリコール、トリエチレングリコール、ポリエチレングリコール、プロピレングリコール、ジプロピレングリコール、トリプロピレングリコール、ポリプロピレングリコール、１，３−プルパンジオール、１，３−ブタンジオール、２，３−ブタンジオール、１，４−ブタンジオール、３−メチル−１，３−ブタンジオール、１，５−ペンタンジオール、１，６−ヘキサンジオール、テトラエチレングリコール、１，６−ヘキサンジオール、２−メチル−２，４−ペンタンジオール、３−メチル−１，５−ペンタンジオール、チオジグリコール、グリセリン、１，２，６−ヘキサントリオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、ホルムアミド、Ｎ，Ｎ−ジメチルホルムアミド等のアミド類；モノエタノ−ルアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン、γ−ブチロラクトン等が挙げられる。これらの溶媒は、水とともに単独もしくは、複数混合して用いられる。
これらの中でも、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、３−メチル−１，３−ブタンジオール、１，５−ペンタンジオール、テトラエチレングリコール、１，６−ヘキサンジオール、２−メチル−２，４−ペンタンジオール、３−メチル−１，５−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドンが好ましく、３−メチル−１，３−ブタンジオール、２−メチル−２，４−ペンタンジオール、１，３−ブタンジオール、３−メチル−１，５−ペンタンジオールが特に好ましい。
【００５１】
前記水溶性有機溶剤の前記記録用インク中における含有量は、１０〜５０質量％が好ましく、２０〜４０質量％がより好ましい。
【００５２】
本発明の記録用インクは、上記水溶性有機溶剤以外にも、必要に応じてその他の水溶性有機溶剤を併用することもできる。前記その他の水溶性有機溶剤としては、例えば、糖類が好ましい。前記糖類としては、単糖類、二糖類、オリゴ糖類（三糖類及び四糖類を含む）、多糖類、又はこれらの誘導体などが挙げられる。これらの中でも、グルコース、マンノース、フルクトース、リボース、キシロース、アラビノース、ガラクトース、マルトース、セロビオース、ラクトース、スクロース、トレハロース、マルトトリオース、などが好適である。ここで、前記多糖類とは、広義の糖を意味し、α−シクロデキストリン、セルロースなど自然界に広く存在する物質を含む意味に用いることができる。
【００５３】
前記糖類の誘導体としては、前記糖類の還元糖（例えば、糖アルコール（ただし、一般式：ＨＯＣＨ２（ＣＨＯＨ）ｎＣＨ２ＯＨ（ここで、ｎは２〜５の整数を表す）で表わされる。）、酸化糖（例えば、アルドン酸、ウロン酸など）、アミノ酸、チオ酸などが挙げられる。これらの中でも、糖アルコールが特に好ましい。該糖アルコールとしては、例えば、マルチトール、ソルビット、などが挙げられる。
前記糖類の含有量は、前記記録用インクに対し０．１〜４０質量％が好ましく、０．５〜３０質量％がより好ましい。
【００５４】
本発明の記録用インクには、尿素類又はアルキルグリシンを所望に応じて含有させることができる。前記尿素類としては、例えば、尿素、チオ尿素、エチレン尿素、１，３−ジメチル−２−イミダゾリジノン、等が挙げられる。また、前記アルキルグリシンとしては、例えば、Ｎ−メチルグリシン、Ｎ，Ｎ−ジメチルグリシン、Ｎ−エチルグリシン、等が挙げられる。これら尿素類及びアルキルグリシンは、基本的にどちらも水系インクにおいて、優れた保湿性を維持（保存安定性に向上につながる）させ、インクジェットプリンタの記録ヘッドの吐出安定性、耐目詰まり性に優れた効果を発揮する。また、インクの粘度調整、表面張力の調整に幅広く対応でき、耐目詰まり性に優れることにより、ヘッドの目詰まりを防ぎ、インク吐出において、インク滴の飛行曲がりなど吐出不良を防止できる。
【００５５】
前記尿素類又はアルキルグリシンの前記インクへの添加量は、一般的に０．５〜５０質量％が好ましく、１〜２０質量％がより好ましい。前記添加量が０．５質量％未満であると、所望のインクジェットプリンタ記録ヘッドの要求特性を満たすことができないことがあり、５０質量％を超えると、増粘を引き起こし、インクの保存安定性に対して悪影響及びインクの吐出不良につながってしまうことがある。
【００５６】
前記その他の成分としては、特に制限はなく、必要に応じて適宜選択することができ、例えば、ｐＨ調整剤、防腐防黴剤、防錆剤、酸化防止剤、紫外線吸収剤、酸素吸収剤、光安定化剤、などが挙げられる。
【００５７】
前記防腐防黴剤としては、例えば、１，２−ベンズイソチアゾリン−３−オン、デヒドロ酢酸ナトリウム、ソルビン酸ナトリウム、２−ピリジンチオール−１−オキサイドナトリウム、安息香酸ナトリウム、ペンタクロロフェノールナトリウム、等が挙げられる。
【００５８】
前記ｐＨ調整剤としては、調合されるインクに悪影響をおよぼさずにｐＨを７以上に調整できるものであれば特に制限はなく、目的に応じて任意の物質を使用することができる。該ｐＨ調製剤としては、例えば、ジエタノールアミン、トリエタノールアミン等のアミン、水酸化リチウム、水酸化ナトリウム、水酸化カリウム等のアルカリ金属元素の水酸化物；水酸化アンモニウム、第４級アンモニウム水酸化物、第４級ホスホニウム水酸化物、炭酸リチウム、炭酸ナトリウム、炭酸カリウム等のアルカリ金属の炭酸塩、等が挙げられる。
【００５９】
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、等が挙げられる。
【００６０】
前記酸化防止剤としては、例えば、フェノール系酸化防止剤（ヒンダードフェノール系酸化防止剤を含む）、アミン系酸化防止剤、硫黄系酸化防止剤、りん系酸化防止剤、などが挙げられる。
前記フェノール系酸化防止剤（ヒンダードフェノール系酸化防止剤を含む）としては、例えば、ブチル化ヒドロキシアニソール、２,６−ジ−ｔｅｒｔ−ブチル−４−エチルフェノール、ステアリル−β−（３,５−ジ−ｔｅｒｔ−ブチル−４−ヒドロキシフェニル）プロピオネート、２,２’−メチレンビス（４−メチル−６−ｔｅｒｔ−ブチルフェノール）、２,２’−メチレンビス（４−エチル−６−ｔｅｒｔ−ブチルフェノール）、４,４’−ブチリデンビス（３−メチル−６−ｔｅｒｔ−ブチルフェノール）、３,９−ビス［１,１−ジメチル−２−［β−（３−ｔｅｒｔ−ブチル−４−ヒドロキシ−５−メチルフェニル）プロピオニルオキシ］エチル］２,４,８,１０−テトライキサスピロ[５,５]ウンデカン、１,１,３−トリス（２−メチル−４−ヒドロキシ−５−ｔｅｒｔ−ブチルフェニル）ブタン、１,３,５−トリメチル−２,４,６−トリス（３,５−ジ−ｔｅｒｔ−ブチル−４−ヒドロキシベンジル）ベンゼン、テトラキス［メチレン−３−（３',５'−ジ−ｔｅｒｔ−ブチル−４'−ヒドロキシフェニル）プロピオネート］メタン、などが挙げられる。
前記アミン系酸化防止剤としては、例えば、フェニル−β−ナフチルアミン、α−ナフチルアミン、Ｎ,Ｎ’−ジ−ｓｅｃ−ブチル−ｐ−フェニレンジアミン、フェノチアジン、Ｎ,Ｎ’−ジフェニル−ｐ−フェニレンジアミン、２,６−ジ−ｔｅｒｔ−ブチル−ｐ−クレゾール、２,６−ジ−ｔｅｒｔ−ブチルフェノール、２,４−ジメチル−６−ｔｅｒｔ−ブチル−フェノール、ブチルヒドロキシアニソール、２,２’−メチレンビス（４−メチル−６−ｔｅｒｔ−ブチルフェノール）、４,４’−ブチリデンビス（３−メチル−６−ｔｅｒｔ−ブチルフェノール）、４,４’−チオビス（３−メチル−６−ｔｅｒｔ−ブチルフェノール）、テトラキス［メチレン−３（３,５−ジ−ｔｅｒｔ−ブチル−４−ジヒドロキフェニル）プロピオネート］メタン、１,１,３−トリス（２−メチル−４−ヒドロキシ−５−ｔｅｒｔ−ブチルフェニル）ブタン、等が挙げられる。
前記硫黄系酸化防止剤としては、例えば、ジラウリル３,３’−チオジプロピオネート、ジステアリルチオジプロピオネート、ラウリルステアリルチオジプロピオネート、ジミリスチル３,３’−チオジプロピオネート、ジステアリルβ,β’−チオジプロピオネート、２−メルカプトベンゾイミダゾール、ジラウリルサルファイド等が挙げられる。
前記リン系酸化防止剤としては、トリフェニルフォスファイト、オクタデシルフォスファイト、トリイソデシルフォスファイト、トリラウリルトリチオフォスファイト、トリノニルフェニルフォスファイト、等が挙げられる。
【００６１】
前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
前記ベンゾフェノン系紫外線吸収剤としては、例えば、２−ヒドロキシ−４−ｎ−オクトキシベンゾフェノン、２−ヒドロキシ−４−ｎ−ドデシルオキシベンゾフェノン、２,４−ジヒドロキシベンゾフェノン、２−ヒドロキシ−４−メトキシベンゾフェノン、２,２’,４,４’−テトラヒドロキシベンゾフェノン、等が挙げられる。
前記ベンゾトリアゾール系紫外線吸収剤としては、例えば、２−（２'−ヒドロキシ−５'−ｔｅｒｔ−オクチルフェニル）ベンゾトリアゾール、２−（２'−ヒドロキシ−５'−メチルフェニル）ベンゾトリアゾール、２−（２'−ヒドロキシ−４'−オクトキシフェニル）ベンゾトリアゾール、２−（２'−ヒドロキシ−３'−ｔｅｒｔ−ブチル−５'−メチルフェニル）−５−クロロベンゾトリアゾール、等が挙げられる。
前記サリチレート系紫外線吸収剤としては、例えば、フェニルサリチレート、ｐ−ｔｅｒｔ−ブチルフェニルサリチレート、ｐ−オクチルフェニルサリチレート、等が挙げられる。
前記シアノアクリレート系紫外線吸収剤としては、例えば、エチル−２−シアノ−3,3'−ジフェニルアクリレート、メチル−２−シアノ−３−メチル−３−（ｐ−メトキシフェニル）アクリレート、ブチル−２−シアノ−３−メチル−３−（ｐ−メトキシフェニル）アクリレート、等が挙げられる。
前記ニッケル錯塩系紫外線吸収剤としては、例えば、ニッケルビス（オクチルフェニル）サルファイド、２,２’−チオビス（４−ｔｅｒｔ−オクチルフェレート）−ｎ−ブチルアミンニッケル（ＩＩ）、２,２’−チオビス（４−ｔｅｒｔ−オクチルフェレート）−２−エチルヘキシルアミンニッケル（ＩＩ）、２,２’−チオビス（４−ｔｅｒｔ−オクチルフェレート）トリエタノールアミンニッケル（ＩＩ）、等が挙げられる。
【００６２】
本発明の記録用インクは、少なくとも水、着色剤、上記構造式（１）、上記構造式（２）、及び上記構造式（３）から選択される少なくとも１種のフッ素系界面活性剤、更に必要に応じてその他の成分を水性媒体中に分散又は溶解し、更に必要に応じて攪拌混合して製造する。前記分散は、例えば、サンドミル、ホモジナイザー、ボールミル、ペイントシャイカー、超音波分散機等により行うことができ、攪拌混合は通常の攪拌羽を用いた攪拌機、マグネチックスターラー、高速の分散機等で行うことができる。
【００６３】
本発明の記録用インクの物性としては、特に制限はなく、目的に応じて適宜選択することができ、例えば、粘度、表面張力、ｐＨ等が以下の範囲であることが好ましい。
前記粘度は、２５℃で、５〜２０ｍＰａ・ｓｅｃが好ましく、５〜１０ｍＰａ・ｓｅｃがより好ましい。前記粘度が２０ｍＰａ・ｓｅｃを超えると、吐出安定性の確保が困難になることがある。
前記表面張力としては、２０℃で、２２〜５５ｍＮ／ｍが好ましい。前記表面張力が、２２ｍＮ／ｍ未満であると、紙上での滲みが顕著になり、安定した噴射が得られないことがあり、５５ｍＮ／ｍを超えると、紙へのインク浸透が十分に起らず、乾燥時間の長時間化を招くことがある。
前記ｐＨとしては、例えば、７〜１０が好ましい。
【００６４】
本発明の記録用インクの着色としては、特に制限はなく、目的に応じて適宜選択することができ、イエロー、マゼンタ、シアン、ブラックなどが挙げられる。これらの着色を２種以上併用したインクセットを使用して記録を行うと、多色画像を形成することができ、全色併用したインクセットを使用して記録を行うと、フルカラー画像を形成することができる。
【００６５】
本発明の記録用インクは、インクジェットヘッドとして、インク流路内のインクを加圧する圧力発生手段として圧電素子を用いてインク流路の壁面を形成する振動板を変形させてインク流路内容積を変化させてインク滴を吐出させるいわゆるピエゾ型のもの（特開平２−５１７３４号公報参照）、あるいは、発熱抵抗体を用いてインク流路内でインクを加熱して気泡を発生させるいわゆるサーマル型のもの（特開昭６１−５９９１１号公報参照）、インク流路の壁面を形成する振動板と電極とを対向配置し、振動板と電極との間に発生させる静電力によって振動板を変形させることで,インク流路内容積を変化させてインク滴を吐出させる静電型のもの（特開平６−７１８８２号公報参照）などいずれのインクジェットヘッドを搭載するプリンタにも良好に使用できる。
【００６６】
本発明の記録用インクは、各種分野において好適に使用することができ、インクジェット記録方式による画像形成装置（プリンタ等）において好適に使用することができ、例えば、印字又は印字前後に被記録用紙及び前記記録用インクを５０〜２００℃で加熱し、印字定着を促進する機能を有するもののプリンタ等に使用することもでき、以下の本発明のインクカートリッジ、インク記録物、インクジェット記録装置、インクジェット記録方法に特に好適に使用することができる。
【００６７】
（インクカートリッジ）
本発明のインクカートリッジは、本発明の前記記録用インクを容器中に収容してなり、更に必要に応じて適宜選択したその他の部材等を有してなる。
前記容器としては、特に制限はなく、目的に応じてその形状、構造、大きさ、材質等を適宜選択することができ、例えば、アルミニウムラミネートフィルム、樹脂フィルム等で
形成されたインク袋などを少なくとも有するもの、などが好適に挙げられる。
【００６８】
次に、インクカートリッジについて、図１及び図２を参照して説明する。ここで、図１は、本発明のインクカートリッジの一例を示す図であり、図２は図１のインクカートリッジのケース（外装）も含めた図である。
インクカートリッジ２００は、図１に示すように、インク注入口２４２からインク袋２４１内に充填され、排気した後、該インク注入口２４２は融着により閉じられる。使用時には、ゴム部材からなるインク排出口２４３に装置本体の針を刺して装置に供給される。
インク袋２４１は、透気性のないアルミニウムラミネートフィルム等の包装部材により形成されている。このインク袋２４１は、図２に示すように、通常、プラスチックス製のカートリッジケース２４４内に収容され、各種インクジェット記録装置に着脱可能に装着して用いられるようになっている。
【００６９】
本発明のインクカートリッジは、本発明の前記記録用インク（インクセット）を収容し、各種インクジェット記録装置に着脱可能に装着して用いることができ、また、後述する本発明のインクジェット記録装置に着脱可能に装着して用いるのが特に好ましい。
【００７０】
（インクジェット記録装置及びインクジェット記録方法）
本発明のインクジェット記録装置は、インク飛翔手段を少なくとも有してなり、更に必要に応じて適宜選択したその他の手段、例えば、刺激発生手段、制御手段等を有してなる。
本発明のインクジェット記録方法は、インク飛翔工程を少なくとも含んでなり、更に必要に応じて適宜選択したその他の工程、例えば、刺激発生工程、制御工程等を含んでなる。
本発明のインクジェット記録方法は、本発明のインクジェット記録装置により好適に実施することができ、前記インク飛翔工程は前記インク飛翔手段により好適に行うことができる。また、前記その他の工程は、前記その他の手段により好適に行うことができる。
【００７１】
−インク飛翔工程及びインク飛翔手段−
前記インク飛翔工程は、前記本発明の記録用インクに、刺激を印加し、該記録用インクを飛翔させて画像を形成する工程である。
前記インク飛翔手段は、前記本発明の記録用インクに、刺激を印加し、該記録用インクを飛翔させて画像を形成する手段である。該インク飛翔手段としては、特に制限はなく、例えば、インク吐出用の各種のノズル、などが挙げられる。
本発明においては、該インクジェットヘッドの液室部、流体抵抗部、振動板、及びノズル部材の少なくとも一部がシリコン及びニッケルの少なくともいずれかを含む材料から形成されることが好ましい。
また、インクジェットノズルのノズル径は、３０μｍ以下が好ましく、１〜２０μｍが好ましい。
【００７２】
前記刺激は、例えば、前記刺激発生手段により発生させることができ、該刺激としては、特に制限はなく、目的に応じて適宜選択することができ、熱（温度）、圧力、振動、光、などが挙げられる。これらは、１種単独で使用してもよいし、２種以上を併用してもよい。これらの中でも、熱、圧力が好適に挙げられる。
【００７３】
なお、前記刺激発生手段としては、例えば、加熱装置、加圧装置、圧電素子、振動発生装置、超音波発振器、ライト、などが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等、などが挙げられる。
【００７４】
前記記録用インクの飛翔の態様としては、特に制限はなく、前記刺激の種類等応じて異なり、例えば、前記刺激が「熱」の場合、記録ヘッド内の前記記録用インクに対し、記録信号に対応した熱エネルギーを例えばサーマルヘッド等を用いて付与し、該熱エネルギーにより前記記録用インクに気泡を発生させ、該気泡の圧力により、該記録ヘッドのノズル孔から該記録用インクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該記録用インクを液滴として吐出噴射させる方法、などが挙げられる。
【００７５】
前記飛翔させる前記記録用インクの液滴は、その大きさとしては、例えば、３〜４０ｐｌとするのが好ましく、その吐出噴射の速さとしては５〜２０ｍ／ｓとするのが好ましく、その駆動周波数としては１ｋＨｚ以上とするのが好ましく、その解像度としては３００ｄｐｉ以上とするのが好ましい。
【００７６】
なお、前記制御手段としては、前記各手段の動きを制御することができる限り特に制限はなく、目的に応じて適宜選択することができ、例えば、シークエンサー、コンピュータ等の機器が挙げられる。
【００７７】
本発明のインクジェット記録装置により本発明のインクジェット記録方法を実施する一の態様について、図面を参照しながら説明する。図３に示すインクジェット記録装置は、装置本体１０１と、装置本体１０１に装着した用紙を装填するための給紙トレイ１０２と、装置本体１０１に装着され画像が記録（形成）された用紙をストックするための排紙トレイ１０３と、インクカートリッジ装填部１０４とを有する。インクカートリッジ装填部１０４の上面には、操作キーや表示器などの操作部１０５が配置されている。インクカートリッジ装填部１０４は、インクカートリッジ２０１の脱着を行うための開閉可能な前カバー１１５を有している。
【００７８】
装置本体１０１内には、図４及び図５に示すように、図示を省略している左右の側板に横架したガイド部材であるガイドロッド１３１とステー１３２とでキャリッジ１３３を主走査方向に摺動自在に保持し、主走査モータ（不図示）によって図５で矢示方向に移動走査する。
【００７９】
キャリッジ１３３には、イエロー（Ｙ）、シアン（Ｃ）、マゼンタ（Ｍ）、ブラック（Ｂｋ）の各色の記録用インク滴を吐出する４個のインクジェット記録用ヘッドからなる記録ヘッド１３４を複数のインク吐出口を主走査方向と交叉する方向に配列し、インク滴吐出方向を下方に向けて装着している。
記録ヘッド１３４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを記録用インクを吐出するためのエネルギー発生手段として備えたものなどを使用できる。
また、キャリッジ１３３には、記録ヘッド１３４に各色のインクを供給するための各色のサブタンク１３５を搭載している。サブタンク１３５には、図示しない記録用インク供給チューブを介して、インクカートリッジ装填部１０５に装填された本発明のインクカートリッジ２０１から本発明の前記記録用インクが供給されて補充される。
【００８０】
一方、給紙トレイ１０２の用紙積載部（圧板）１４１上に積載した用紙１４２を給紙するための給紙部として、用紙積載部１４１から用紙１４２を１枚づつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
【００８１】
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とが備えられ、また、搬送ベルト１５１表面を帯電させるための帯電手段である帯電ローラ１５６が備えられている。
【００８２】
搬送ベルト１５１は、無端状ベルトであり、搬送ローラ１５７とテンションローラ１５８との間に張架されて、ベルト搬送方向に周回可能である。この搬送ベルト１５１は、例えば、抵抗制御を行っていない厚さ４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
【００８３】
装置本体１０１の背面部には、両面給紙ユニット１８１が着脱自在に装着されている。両面給紙ユニット１８１は、搬送ベルト１５１の逆方向回転で戻される用紙１４２を取り込んで反転させて再度カウンタローラ１５２と搬送ベルト１５１との間に給紙する。なお、両面給紙ユニット１８１の上面には手差し給紙部１８２が設けられている。
【００８４】
このインクジェット記録装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。
このとき、帯電ローラ１５６によって搬送ベルト１５７が帯電されており、用紙１４２は、搬送ベルト１５１に静電吸着されて搬送される。そこで、キャリッジ１３３を移動させながら画像信号に応じて記録ヘッド１３４を駆動することにより、停止している用紙１４２にインク滴を吐出して１行分を記録し、用紙１４２を所定量搬送後、次行の記録を行う。記録終了信号又は用紙１４２の後端が記録領域に到達した信号を受けることにより、記録動作を終了して、用紙１４２を排紙トレイ１０３に排紙する。
そして、サブタンク１３５内の記録用インクの残量ニアーエンドが検知されると、インクカートリッジ２０１から所要量の記録用インクがサブタンク１３５に補給される。
【００８５】
このインクジェット記録装置においては、本発明のインクカートリッジ２０１中の記録用インクを使い切ったときには、インクカートリッジ２０１における筐体を分解して内部のインク袋だけを交換することができる。また、インクカートリッジ２０１は、縦置きで前面装填構成としても、安定した記録用インクの供給を行うことができる。したがって、装置本体１０１の上方が塞がって設置されているような場合、例えば、ラック内に収納したり、あるいは装置本体１０１の上面に物が置かれているような場合でも、インクカートリッジ２０１の交換を容易に行うことができる。
【００８６】
なお、ここでは、キャリッジが走査するシリアル型（シャトル型）インクジェット記録装置に適用した例で説明したが、ライン型ヘッドを備えたライン型インクジェット記録装置にも同様に適用することができる。
【００８７】
また、本発明のインクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【００８８】
以下、本発明を適用したインクジェットヘッドについて示す。
図６は、本発明の一実施形態に係るインクジェットヘッドの要素拡大図、図７は、同ヘッドのチャンネル間方向の要部拡大断面図である。
このインクジェットヘッドは、インク供給口（不図示）と共通液室１ｂとなる彫り込みを形成したフレーム１０と、流体抵抗部２ａ、加圧液室２ｂとなる彫り込みとノズル３ａに連通する連通口２ｃを形成した流路板２０と、ノズル３ａを形成するノズル板と、凸部６ａ、ダイヤフラム部６ｂ及びインク流入口６ｃを有する振動板６０と、該振動板６０に接着層７０を介して接合された積層圧電素子５０と、該積層圧電素子５０を固定しているベース４０を備えている。
ベース４０はチタン酸バリウム系セラミックからなり、積層圧電素子５０を２列配置して接合している。
積層圧電素子５０は、厚さ１０〜５０μｍ／１層のチタン酸ジルコン酸鉛（ＰＺＴ）の圧電層と、厚さ数μｍ／１層の銀・パラジウム（ＡｇＰｄ）からなる内部電極層とを交互に積層している。内部電極層は両端で外部電極に接続する。
積層圧電素子５０はハーフカットのダイシング加工により櫛歯上に分割され、１つ毎に駆動部５ｆと支持部５ｇ（非駆動部）として使用する。外部電極の外側はハーフカットのダイシング加工で分割されるように、切り欠き等の加工により長さを制限しており、これらは複数の個別電極となる。他方はダイシングでは分割されずに導通しており共通電極となる。
駆動部の個別電極にはＦＰＣ８が半田接合されている。また、共通電極は積層圧電素子の端部に電極層を設けて回し込んでＦＰＣ８のＧｎｄ電極に接合している。ＦＰＣ８には図示しないドライバＩＣが実装されており、これにより駆動部５ｆへの駆動電圧印加を制御している。
【００８９】
振動板６０は、薄膜のダイヤフラム部６ｂと、このダイヤフラム部６ｂの中央部に形成した駆動部５ｆとなる積層圧電素子５０と接合する島状凸部（アイランド部）６ａと、支持部に接合する梁を含む厚膜部と、インク流入口６ｃとなる開口を電鋳工法によるＮｉメッキ膜を２層重ねて形成している。ダイヤフラム部の厚さは３μｍ、幅は３５μｍ（片側）である。
この振動板６０の島状凸部６ａと積層圧電素子５０の可動部５ｆ、振動板５０とフレーム１０の結合は、ギャップ材を含んだ接着層７０をパターニングして接着している。
【００９０】
流路板２０はシリコン単結晶基板を用いて、流体抵抗部２ａ、加圧液室２ｂとなる彫り込み、及びノズル３ａに対する位置に連通口２ｃとなる貫通口をエッチング工法でパターニングした。
エッチングで残された部分が加圧液室２ｂの隔壁２ｄとなる。また、このヘッドではエッチング幅を狭くする部分を設けて、これを流体抵抗部２ａとした。
ノズルプレート３０は、金属材料、例えば、電鋳工法によるＮｉメッキ膜等で形成したもので、インク滴を飛翔させるための微細な吐出口であるノズル３ａを多数を形成している。このノズル３ａの内部形状（内側形状）は、ホーン形状（略円柱形状又は略円錘台形状でもよい。）に形成している。また、このノズル３ａの直径はインク滴出口側の直径で約２０〜３５μｍである。また各列のノズルピッチは１５０ｄｐｉとした。
このノズルプレート３０のインク吐出面（ノズル表面側）は、図示しない撥水性の表面処理を施した撥水処理層３ｂを設けている。ＰＴＦＥ−Ｎｉ共析メッキやフッ素樹脂の電着塗装、蒸発性のあるフッ素樹脂（例えば、フッ化ピッチなど）を蒸着コートしたもの、シリコーン系樹脂及びフッ素系樹脂の溶剤塗布後の焼き付け等、インク物性に応じて選定した撥水処理膜を設けて、インクの滴形状、飛翔特性を安定化し、高品位の画像品質を得られるようにしている。また、これらの中でも、例えば、フッ素系樹脂としては、色々な材料が知られているが、変性パーフルオロポリオキセタン（ダイキン工業株式会社製、商品名：オプツールＤＳＸ）を厚みが３０〜１００Åとなるように蒸着することで良好な撥水性を得ることができる。
【００９１】
インク供給口と共通液室１ｂとなる彫り込みを形成するフレーム１０は樹脂成形で作製している。
このように構成したインクジェットヘッドにおいては、記録信号に応じて駆動部５ｆに駆動波形（１０〜５０Ｖのパルス電圧）を印加することによって、駆動部５ｆに積層方向の変位が生起し、振動板３０を介して加圧液室２ｂが加圧されて圧力が上昇し、ノズル３ａからインク滴が吐出される。
その後、インク滴吐出の終了に伴い、加圧液室２ｂ内のインク圧力が低減し、インクの流れの慣性と駆動パルスの放電過程によって加圧液室２ｂ内に負圧が発生してインク充填行程へ移行する。このとき、インクタンクから供給されたインクは共通液室１ｂに流入し、共通液室１ｂからインク流入口６ｃを経て流体抵抗部２ａを通り、加圧液室２ｂ内に充填される。
流体抵抗部２ａは、吐出後の残留圧力振動の減衰に効果が有る反面、表面張力による最充填（リフィル）に対して抵抗になる。流体抵抗部を適宜に選択することで、残留圧力の減衰とリフィル時間のバランスが取れ、次のインク滴吐出動作に移行するまでの時間（駆動周期）を短くできる。
【００９２】
（インク記録物）
本発明のインクジェット記録装置及びインクジェット記録方法により記録されたインク記録物は、本発明のインク記録物である。本発明のインク記録物は、記録媒体上に本発明の前記記録用インクを用いて形成された画像を有してなる。
前記記録媒体としては、特に制限はなく、目的に応じて適宜選択することができ、例えば、普通紙、光沢紙、特殊紙、布、フィルム、ＯＨＰシート、などが挙げられる。これらは、１種単独で使用してもよいし、２種以上を併用してもよい。
前記記録物は、高画質で滲みがなく、経時安定性に優れ、各種の印字乃至画像の記録された資料等として各種用途に好適に使用することができる。
【実施例】
【００９３】
以下、本発明の実施例について説明するが、本発明はこれら実施例に何ら限定されるものではない。
【００９４】
（調製例１）
−銅フタロシアニン顔料含有ポリマー微粒子分散体の調製−
特開２００１−１３９８４９号公報の調製例３を参考にして、以下に記述するように追試調製した。
まず、ポリマー溶液の調製として、機械式攪拌機、温度計、窒素ガス導入管、還流管、及び滴下ロートを備えた１Ｌフラスコ内を十分に窒素ガスで置換した後、スチレン１１．２ｇ、アクリル酸２．８ｇ、ラウリルメタクリレート１２．０ｇ、ポリエチレングリコールメタクリレート４．０ｇ、スチレンマクロマー（東亜合成株式会社製、商品名：ＡＳ−６）４．０ｇ、及びメルカプトエタノール０．４ｇを仕込み、６５℃に昇温した。次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー（東亜合成株式会社製、商品名：ＡＳ−６）３６．０ｇ、メルカプトエタノール３．６ｇ、アゾビスジメチルバレロニトリル２．４ｇ、及びメチルエチルケトン１８ｇの混合溶液を２．５時間かけてフラスコ内に滴下した。
滴下終了後、アゾビスジメチルバレロニトリル０．８ｇ、及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。反応終了後、フラスコ内に、メチルエチルケトン３６４ｇを添加し、濃度が５０質量％のポリマー溶液８００ｇを得た。次にポリマー溶液の一部を乾燥し、ゲルパーミエイションクロマトグラフィー（標準：ポリスチレン、溶媒：テトラヒドロフラン）で測定したところ、重量平均分子量は１５０００であった。
得られたポリマー溶液２８ｇ、銅フタロシアニン顔料２６ｇ、１ｍｏｌ／Ｌ水酸化カリウム水溶液１３．６ｇ、メチルエチルケトン２０ｇ、及びイオン交換水３０ｇを十分に攪拌した。その後、３本ロールミル（株式会社ノリタケカンパニー製、商品名：ＮＲ−８４Ａ）を用いて２０回混練した。得られたペーストをイオン交換水２００ｇに投入し、十分に攪拌した後、エバポレーターを用いてメチルエチルケトン、及び水を留去し、固形分量が２０．０質量％の青色のポリマー微粒子分散体１６０ｇを得た。
得られたポリマー微粒子の粒度分布測定装置（マイクロトラックＵＰＡ、日機装株式会社製）で測定した平均粒子径（Ｄ５０％）は９３ｎｍであった。
【００９５】
（調製例２）
−ジメチルキナクリドン顔料含有ポリマー微粒子分散体の調製−
調製例１において、銅フタロシアニン顔料を顔料ピグメントレッド１２２に変更した以外は、調製例１と同様にして、赤紫色のポリマー微粒子分散体を得た。
得られたポリマー微粒子の粒度分布測定装置（マイクロトラックＵＰＡ、日機装株式会社製）で測定した平均粒子径（Ｄ５０％）は１２７ｎｍであった。
【００９６】
（調製例３）
−モノアゾ黄色顔料含有ポリマー微粒子分散体の調製−
調製例１において、銅フタロシアニン顔料を顔料ピグメントイエロー７４に変更した以外は、調製例１と同様にして、黄色のポリマー微粒子分散体を得た。
得られたポリマー微粒子の粒度分布測定装置（マイクロトラックＵＰＡ、日機装株式会社製）で測定した平均粒子径（Ｄ５０％）は７６ｎｍであった。
【００９７】
（調製例４）
−カーボンブラック分散液の調製−
市販のｐＨ２．５の酸性カーボンブラック（キャボット社製、商品名：モナーク１３００）３００ｇを水１０００ミリリットルによく混合した後、次亜塩素酸ソーダ（有効塩素濃度１２％）４５０ｇを滴下して、１００〜１０５℃で８時間撹拌した。この液に更に次亜塩素酸ソーダ（有効塩素濃度１２％）１００ｇを加え、横型分散機で３時間分散した。
得られたスラリーを水で１０倍に希釈し、水酸化リチウムにてｐＨを調整し、電導度０．２ｍＳ／ｃｍまで限外濾過膜にて脱塩濃縮し顔料濃度１５質量％のカーボンブラック分散液とした。遠心処理により粗大粒子を除き、更に、平均孔径１μｍのナイロンフィルターで濾過しカーボンブラック分散液とした。
得られたポリマー粒子の粒度分布測定装置（マイクロトラックＵＰＡ、日機装株式会社製）で測定した平均粒子径（Ｄ５０％）は９５ｎｍであった。
【００９８】
（調製例５）
−カーボンブラックのポリマー微粒子分散体の調製−
調製例１において、銅フタロシアニン顔料をカーボンブラック（デグサ社ＦＷ１００）に変更した以外は、調製例１と同様にして、黒色のポリマー微粒子分散体を得た。
得られたポリマー微粒子の粒度分布測定装置（マイクロトラックＵＰＡ、日機装株式会社製）で測定した平均粒子径（Ｄ５０％）は１０４ｎｍであった。
【００９９】
（調整例６）
−ジアゾ化合物処理したカーボンブラック分散体の調製−
表面積が２３０ｍ２／ｇでＤＢＰ吸油量が７０ｍｌ／１００ｇのカーボンブラック１００ｇ、ｐ−アミノ−Ｎ−安息香酸３４ｇ、及び水７５０ｇを混合分散した。これに硝酸１６ｇを滴下して７０℃で撹拌した。５分後、５０ｇの水に１１ｇの亜硝酸ナトリウムを溶かした溶液を加え、更に１時間撹拌した。得られたスラリーを１０倍に希釈し遠心処理して粗大粒子を除いた。その後、ｐＨをジエタノールアミンにて調整しｐＨ８〜９とし、限外濾過膜にて脱塩濃縮して顔料濃度１５質量％のカーボンブラック分散体とした。次いで、ポリプロピレンの平均孔径０．５μｍフィルターにてろ過してカーボンブラック分散体とした。
得られたカーボンブラック分散体の粒度分布測定装置（マイクロトラックＵＰＡ、日機装株式会社製）で測定した平均粒子径（Ｄ５０％）は９９ｎｍであった。
【０１００】
（調整例７）
−スルホン化剤処理したカーボンブラック分散体の調製−
市販のカーボンブラック顔料（デグサ社製「プリンテックス＃８５」）１５０ｇをスルホラン４００ｍｌ中によく混合し、ビーズミルで微分散後、アミド硫酸１５ｇを添加して１４０〜１５０℃で１０時間攪拌した。得られたスラリーをイオン交換水１０００ｍｌ中に投入し、１２０００ｒｐｍで遠心分離機により表面処理カーボンブラックウエットケーキを得た。得られたカーボンブラックウエットケーキを２０００ｍｌのイオン交換水中に再分散し、水酸化リチウムにてｐＨを調整し、限外濾過膜により脱塩濃縮して顔料濃度１０質量％のカーボンブラック分散体とし、平均孔径１μｍのナイロンフィルターで濾過しカーボンブラック分散体とした。
得られたカーボンブラック分散体の粒度分布測定装置（マイクロトラックＵＰＡ、日機装株式会社製）で測定した平均粒子径（Ｄ５０％）は８０ｎｍであった。
【０１０１】
（調製例８）
−シリコン変性アクリル樹脂微粒子の調製−
まず、樹脂溶液の調製として、機械式攪拌機、温度計、窒素ガス導入管、還流管、及び滴下ロートを備えた１Ｌフラスコ内を十分に窒素ガスで置換した後、アクアロンＲＮ−２０（第一工業製薬社製）１０ｇ、過硫酸カリウム１ｇ、及び純水２８６ｇを仕込み、６５℃に昇温した。次にメタクリル酸メチル１５０ｇ、アクリル酸２−エチルヘキシル１００ｇ、アクリル酸２０ｇ、ビニルトリエトキシシラン２０ｇ、アクアロンＲＮ−２０を１０ｇ、過硫酸カリウム４ｇ、及び純水３９８．３ｇの混合溶液を２．５時間かけてフラスコ内に滴下した。８０℃で３時間熟成した後、約２０℃の水をフラスコの外側に流すことにより、約３５℃となるまで、１時間程冷却し、水酸化カリウムでｐＨを７〜８となるように調製してシリコン変性アクリル樹脂微粒子３０５ｇを得た。
得られた樹脂微粒子の粒度分布測定装置（マイクロトラックＵＰＡ、日機装株式会社製）で測定した平均粒子径（Ｄ５０％）は１３０ｎｍであった。
また、得られた樹脂微粒子の最低造膜温度（ＭＦＴ）を、温度勾配熱板形最低造膜温度測定器により、ＪＩＳ  Ｋ  ６８２８に準拠して測定した。具体的には、前記温度勾配熱板形最低造膜温度測定器において、測定する試料に適した温度範囲を想定し、最低造膜温度が熱板の中央部分で測定できるように、また、最低と最高の温度差を２０〜４０℃の範囲になるように高温側と低温側の温度を設定して、試料をアプリケーターで高温側から低温側へすばやく塗布した後、クラックのない連続した均一なフィルムが形成される最低の温度を読み取り、最低造膜温度とした。その結果、最低造膜温度は０℃であった。
【０１０２】
（調製例９）
−シリコン変性アクリル樹脂微粒子の調製−
まず、樹脂溶液の調製として、機械式攪拌機、温度計、窒素ガス導入管、還流管、及び滴下ロートを備えた１Ｌフラスコ内を十分に窒素ガスで置換した後、アクアロンＲＮ−２０（第一工業製薬社製）１０ｇ、過硫酸カリウム１ｇ、及び純水２８６ｇを仕込み、６５℃に昇温した。次にメタクリル酸メチル１５０ｇ、アクリル酸２−エチルヘキシル１００ｇ、アクリル酸２０ｇ、ヘキシルトリメトキシシラン４０ｇ、アクアロンＲＮ−２０を１０ｇ、過硫酸カリウム４ｇ、及び純水３９８．３ｇの混合溶液を３時間かけてフラスコ内に滴下した。８０℃で３時間熟成した後、約２０℃の水をフラスコの外側に流すことにより、約３５℃となるまで、１時間程冷却し、水酸化カリウムでｐＨを７〜８となるように調製してシリコン変性アクリル樹脂微粒子３１８ｇを得た。
得られた樹脂微粒子の粒度分布測定装置（マイクロトラックＵＰＡ、日機装株式会社製）で測定した平均粒子径（Ｄ５０％）は１４８ｎｍであった。
また、得られた樹脂微粒子の最低造膜温度（ＭＦＴ）を、温度勾配熱板形最低造膜温度測定器により、ＪＩＳ  Ｋ  ６８２８に準拠して測定した。具体的には、前記温度勾配熱板形最低造膜温度測定器において、測定する試料に適した温度範囲を想定し、最低造膜温度が熱板の中央部分で測定できるように、また、最低と最高の温度差を２０〜４０℃の範囲になるように高温側と低温側の温度を設定して、試料をアプリケーターで高温側から低温側へすばやく塗布した後、クラックのない連続した均一なフィルムが形成される最低の温度を読み取り、最低造膜温度とした。その結果、最低造膜温度は０℃であった。
【０１０３】
（調製例１０）
まず、樹脂溶液の調製として、機械式攪拌機、温度計、窒素ガス導入管、還流管、及び滴下ロートを備えた１Ｌフラスコ内を十分に窒素ガスで置換した後、純水１００ｇ、ドデシルベンゼンスルホン酸ナトリウム３ｇ、及びポリエチレングリコールノニルフェニルエーテル１ｇを仕込み、過硫酸アンモニウム１ｇ、亜硫酸水素ナトリウム０．２ｇを添加し、６０℃に昇温した。次にアクリル酸ブチル３０ｇ、メタクリル酸メチル４０ｇ、メタクリル酸ブチル１９ｇ、ビニルシラントリオールカリウム塩１０ｇ、及び３−メタクリロキシプロピルメチルジメトキシシラン１ｇを３時間かけてフラスコ内に滴下した。このとき、重合反応液をアンモニア水溶液でｐＨ７となるように調製してシリコン変性アクリル樹脂微粒子９５ｇを得た。
得られた樹脂微粒子の粒度分布測定装置（マイクロトラックＵＰＡ、日機装株式会社製）で測定した平均粒子径（Ｄ５０％）は１６０ｎｍであった。
【０１０４】
次に、調製例１〜１０で得られたポリマー微粒子分散体、カーボンブラック分散液、及び樹脂微粒子を用いて、以下のようにして、インクを製造した。
【０１０５】
（製造例１）
−シアン顔料インクの製造−
下記処方のインク組成物を常法により作製した。その後、平均孔径０．８μｍのメンブレンフィルターで濾過を行い、製造例１のインクを調製した。
＜インク組成＞
・調製例１の銅フタロシアニン顔料含有ポリマー微粒子分散体・・・２０．０質量％
・１，３−ブタンジオール・・・２３．０質量％
・グリセリン・・・８．０質量％
・２−エチル−１，３−ヘキサンジオール・・・２．０質量％
・下記構造式（１）で表されるフッ素系界面活性剤・・・１．０質量％
【化２４】
2006316243.tif 000019
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１０６】
（製造例２）
−マゼンタ顔料インクの製造−
下記処方のインク組成物を常法により作製した。その後、平均孔径０．８μｍのメンブレンフィルターで濾過を行い、製造例２のインクを調製した。
＜インク組成＞
・調製例２のジメチルキナクリドン顔料含有ポリマー微粒子分散体・・・２０．０質量％
・１，３−ブタンジオール・・・２２．５質量％
・グリセリン・・・９．０質量％
・２−エチル−１，３−ヘキサンジオール・・・２．０質量％
・下記構造式（１）で表されるフッ素系界面活性剤・・・１．０質量％
【化２５】
2006316243.tif 000020
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１０７】
（製造例３）
−イエロー顔料インクの製造−
下記処方のインク組成物を常法により作製した。その後、平均孔径０．８μｍのメンブレンフィルターで濾過を行い、製造例３のインクを調製した。
＜インク組成＞
・調製例３のモノアゾ黄色顔料含有ポリマー微粒子分散体・・・２０．０質量％
・１，６−ヘキサンジオール・・・２４．５質量％
・グリセリン・・・８．０質量％
・２−エチル−１，３−ヘキサンジオール・・・２．０質量％
・下記構造式（１）で表されるフッ素系界面活性剤・・・０．５質量％
【化２６】
2006316243.tif 000021
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１０８】
（製造例４）
−ブラック顔料インクの製造−
下記処方のインク組成物を常法により作製した。その後、平均孔径０．８μｍのメンブレンフィルターで濾過を行い、製造例４のインクを調製した。
＜インク組成＞
・調製例７のカーボンブラック分散液・・・２０．０質量％
・１，５−ペンタンジオール・・・２２．５質量％
・グリセリン・・・７．５質量％
・２−ピロリドン・・・２．０質量％
・２−エチル−１，３−ヘキサンジオール・・・２．０質量％
・下記構造式で表される化合物・・・１．０質量％
Ｒ−（ＯＣＨ2ＣＨ2）ｎＯＨ
ただし、Ｒ：Ｃ１２Ｈ２３（分岐してもよい）、ｎ＝９である。
・下記構造式（１）で表されるフッ素系界面活性剤・・・０．１質量％
【化２７】
2006316243.tif 000022
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１０９】
（製造例５）
−シアン顔料インクの製造−
下記処方のインク組成物を常法により作製した。その後、平均孔径０．８μｍのメンブレンフィルターで濾過を行い、製造例５のインクを調製した。
＜インク組成＞
・調製例１の銅フタロシアニン顔料含有ポリマー微粒子分散体・・・２０．０質量％
・３−メチル−１，３−ブタンジオール・・・１０．０質量％
・へキシレングリコール・・・４．０質量％
・グリセリン・・・８質量％
・２−エチル−１，３−ヘキサンジオール・・・２．０質量％
・下記構造式（１）で表されるフッ素系界面活性剤・・・０．５質量％
【化２８】
2006316243.tif 000023
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１１０】
（製造例６）
−マゼンタ顔料インクの製造−
下記処方のインク組成物を常法により作製した。その後、平均孔径０．８μｍのメンブレンフィルターで濾過を行い、製造例６のインクを調製した。
＜インク組成＞
・調製例２のジメチルキナクリドン顔料含有ポリマー微粒子分散体・・・２０．０質量％
・３−メチル−１，３−ブタンジオール・・・１１．５質量％
・エチレングリコール・・・５.０質量％
・グリセリン・・・７．５質量％
・２−エチル−１，３−ヘキサンジオール・・・２．０質量％
・下記構造式（２）で表されるフッ素系界面活性剤・・・０．５質量％
【化２９】
2006316243.tif 000024
ただし、ｑ＝６、Ｒｆ＝ＣＦ２ＣＦ３である。
・プロキセルＬＶ（アベシア社製）・・・０．２質量％
・以上の成分にイオン交換水を加えて１００質量％とした。
【０１１１】
（製造例７）
−イエロー染料インクの製造−
下記処方のインク組成物を常法により作製した。その後、平均孔径０．８μｍのメンブレンフィルターで濾過を行い、製造例７のインクを調製した。
＜インク組成＞
・Ｃ．Ｉ．アシッドイエロー２３・・・４．０質量％
・３−メチル−１，３−ブタンジオール・・・２０．０質量％
・１，３−ブタンジオール・・・８．５質量％
・グリセリン・・・７．５質量％
・２−エチル−１，３−ヘキサンジオール・・・２．０質量％
・下記構造式（２）で表されるフッ素系界面活性剤・・・０．５質量％
【化３０】
2006316243.tif 000025
ただし、ｑ＝６、Ｒｆ＝ＣＦ２ＣＦ３である。
・プロキセルＬＶ（アベシア社製）・・・０．２質量％
・以上の成分にイオン交換水を加えて１００質量％とした。
【０１１２】
（製造例８）
−ブラック顔料インクの製造−
下記処方のインク組成物を常法により作製した。その後、平均孔径０．８μｍのメンブレンフィルターで濾過を行い、製造例８のインクを調製した。
＜インク組成＞
・調製例５のカーボンブラック含有ポリマー微粒子分散体・・・５．０質量％
・２−メチル−２，４−ペンタンジオール・・・１１．５質量％
・３−メチル−１，３−ブタンジオール・・・１３．０質量％
・グリセリン・・・７．５質量％
・２−ピロリドン・・・２．０質量％
・ユニセーフＡ−ＬＹ（日本油脂株式会社製、両性界面活性剤）・・・２．０質量％
・下記構造式（２）で表されるフッ素系界面活性剤・・・０．５質量％
【化３１】
2006316243.tif 000026
ただし、ｑ＝６、Ｒｆ＝ＣＦ３である。
・２，２，４−トリメチル−１，３−ペンタンジオール・・・２．０質量％
・プロキセルＬＶ（アベシア社製）・・・０．２質量％
・以上の成分にイオン交換水を加えて１００質量％とした。
【０１１３】
（製造例９）
−シアン顔料インクの製造−
下記処方のインク組成物を常法により作製した。その後、平均孔径０．８μｍのメンブレンフィルターで濾過を行い、製造例９のインクを調製した。
＜インク組成＞
・調製例１のフタロシアニン顔料含有ポリマー微粒子分散体・・・２０．０質量％
・３−メチル−１，５−ペンタンジオール・・・１０．５質量％
・３−メチル−１，３−ブタンジオール・・・１３．０質量％
・グリセリン・・・８．０質量％
・２，２，４−トリメチル−１，３−ペンタンジオール・・・２．０質量％
・ユニセーフＡ−ＬＭ（日本油脂社製両性活性剤）・・・２．０質量％
・下記構造式（２）で表されるフッ素系界面活性剤・・・０．５質量％
【化３２】
2006316243.tif 000027
ただし、ｑ＝６、Ｒｆ＝ＣＦ３である。
・プロキセルＬＶ（アベシア社製）・・・０．２質量％
・以上の成分にイオン交換水を加えて１００質量％とした。
【０１１４】
（製造例１０）
−マゼンタ顔料インクの製造−
下記処方のインク組成物を常法により作製した。その後、平均孔径０．８μｍのメンブレンフィルターで濾過を行い、製造例１０のインクを調製した。
＜インク組成＞
・調製例２のジメチルキナクリドン顔料含有ポリマー微粒子分散体・・・２０．０質量％
・３−メチル−１，５−ペンタンジオール・・・５．０質量％
・３−メチル−１，３−ブタンジオール・・・５．０質量％
・グリセリン・・・１０．０質量％
・２，２，４−トリメチル−１，３−ペンタンジオール・・・２．０質量％
・下記構造式（１）で表されるフッ素系界面活性剤・・・０．１質量％
【化３３】
2006316243.tif 000028
ただし、ｎ＝４、ｍ＝２１、ｐ＝４、及びＲｆ＝ＣＦ２ＣＦ３を表す。
・ＥＣＴＤ−３ＮＥＸ（日光ケミカルズ株式会社製、アニオン系界面活性剤）・・・１．０質量％
・プロキセルＬＶ（アベシア社製）・・・０．２質量％
・以上の成分にイオン交換水を加えて１００質量％とした。
【０１１５】
（製造例１１）
−イエロー顔料インクの製造−
下記処方のインク組成物を常法により作製した。その後、平均孔径０．８μｍのメンブレンフィルターで濾過を行い、製造例１１のインクを調製した。
＜インク組成＞
・調製例３のモノアゾ黄色顔料含有ポリマー微粒子分散体・・・２０．０質量％
・３−メチル−１，５−ペンタンジオール・・・１２．５質量％
・３−メチル−１，３−ブタンジオール・・・１５．０質量％
・グリセリン・・・７．０質量％
・２，２，４−トリメチル−１，３−ペンタンジオール・・・２．０質量％
・下記構造式（１）で表されるフッ素系界面活性剤・・・０．１質量％
【化３４】
2006316243.tif 000029
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１１６】
（製造例１２）
−ブラック顔料インクの製造−
下記処方のインク組成物を常法により作製した。その後、平均孔径０．８μｍのメンブレンフィルターで濾過を行い、製造例１２のインクを調製した。
＜インク組成＞
・調製例６のカーボンブラック分散液・・・２０．０質量％
・３−メチル−１，３−ブタンジオール・・・1２．５質量％
・グリセリン・・・７．５質量％
・２−ピロリドン・・・２．０質量％
・２−エチル−１，３−ヘキサンジオール・・・２．０質量％
・下記構造式で表される化合物・・・２．０質量％
Ｒ−（ＯＣＨ2ＣＨ2）ｎＯＨ
ただし、Ｒ：Ｃ１２Ｈ２３（分岐してもよい）、ｎ＝９である。
・下記構造式（１）で表されるフッ素系界面活性剤・・・０．１質量％
【化３５】
2006316243.tif 000030
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１１７】
（製造例１３）
−ブラック顔料インクの製造−
下記処方のインク組成物を常法により作製した。その後、平均孔径０．８μｍのメンブレンフィルターで濾過を行い、製造例１３のインクを調製した。
＜インク組成＞
・調製例５のカーボンブラック分散液・・・２０．０質量％
・３−メチル−１，３−ブタンジオール・・・２２．５質量％
・グリセリン・・・７．５質量％
・２−ピロリドン・・・２．０質量％
・２−エチル−１，３−ヘキサンジオール・・・２．０質量％
・下記構造式（１）で表されるフッ素系界面活性剤・・・０．５質量％
【化３６】
2006316243.tif 000031
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１１８】
（製造例1４）
−ブラック顔料インクの製造−
下記処方のインク組成物を常法により作製した。その後、平均孔径０．８μｍのメンブレンフィルターで濾過を行い、製造例１４のインクを調製した。
＜インク組成＞
・調製例４のカーボンブラック分散液・・・２０．０質量％
・３−メチル−１，３−ブタンジオール・・・１７．５質量％
・グリセリン・・・５．５質量％
・２−ピロリドン・・・２．０質量％
・２−エチル−１，３−ヘキサンジオール・・・２．０質量％
・下記構造式（１）で表されるフッ素系界面活性剤・・・０．１質量％
【化３７】
2006316243.tif 000032
ただし、ｎ＝４、ｍ＝２１、ｐ＝４、及びＲｆ＝ＣＦ２ＣＦ３を表す。
・プロキセルＬＶ（アベシア社製）・・・０．２質量％
・以上の成分にイオン交換水を加えて１００質量％とした。
【０１１９】
（製造例１５）
−シアン顔料インクの製造−
下記処方のインク組成物を常法により作製した。その後、平均孔径０．８μｍのメンブレンフィルターで濾過を行い、製造例１５のインクを調製した。
＜インク組成＞
・調製例３のモノアゾ黄色顔料含有ポリマー微粒子分散体・・・２０．０質量％
・３−メチル−１，５−ペンタンジオール・・・１２．５質量％
・３−メチル−１，３−ブタンジオール・・・１５．０質量％
・グリセリン・・・７．０質量％
・２,２,４−トリメチル−１，３−ペンタンジオール・・・２．０質量％
・下記構造式（１）で表されるフッ素系界面活性剤・・・０．１質量％
【化３８】
2006316243.tif 000033
ただし、ｎ＝４、ｍ＝２１、ｐ＝４、及びＲｆ＝Ｃ４Ｆ９を表す。
・プロキセルＬＶ（アベシア社製）・・・０．２質量％
・以上の成分にイオン交換水を加えて１００質量％とした。
【０１２０】
（製造例１６）
−シアン顔料インクの製造−
下記処方のインク組成物を常法により作製した。その後、平均孔径０．８μｍのメンブレンフィルターで濾過を行い、製造例１６のインクを調製した。
＜インク組成＞
・調製例１の銅フタロシアニン顔料含有ポリマー微粒子分散体・・・２０．０質量％
・１，３−ブタンジオール・・・２３．０質量％
・グリセリン・・・８．０質量％
・２−エチル−１，３−ヘキサンジオール・・・２．０質量％
・下記構造式（３−１）で表されるフッ素系界面活性剤・・・１．０質量
【化３９】
2006316243.tif 000034
ただし、ｑ＝６、及びＲｆ＝ＣＦ２ＣＦ３を表す。
・プロキセルＬＶ（アベシア社製）・・・０．２質量％
・以上の成分にイオン交換水を加えて１００質量％とした。
【０１２１】
（製造例１７）
−マゼンタ顔料インクの製造−
下記処方のインク組成物を常法により作製した。その後、平均孔径０．８μｍのメンブレンフィルターで濾過を行い、製造例１７のインクを調製した。
＜インク組成＞
・調製例２のジメチルキナクリドン顔料含有ポリマー微粒子分散体・・・２０．０質量％
・３−メチル−１，３−ブタンジオール・・・２２．５質量％
・グリセリン・・・９．０質量％
・２−エチル−１，３−ヘキサンジオール・・・２．０質量％
・下記構造式（３−１）で表されるフッ素系界面活性剤・・・１．０質量％
【化４０】
2006316243.tif 000035
ただし、ｑ＝６、及びＲｆ＝ＣＦ３を表す。
・プロキセルＬＶ（アベシア社製）・・・０．２質量％
・以上の成分にイオン交換水を加えて１００質量％とした。
【０１２２】
（製造例１８）
−イエロー顔料インクの製造−
下記処方のインク組成物を常法により作製した。その後、平均孔径０．８μｍのメンブレンフィルターで濾過を行い、製造例１８のインクを調製した。
＜インク組成＞
・調製例３のモノアゾ黄色顔料含有ポリマー微粒子分散体・・・２０．０質量％
・１，６−ヘキサンジオール・・・２４．５質量
・グリセリン・・・８．０質量％
・２−エチル−１，３−ヘキサンジオール・・・２．０質量％
・下記構造式（３−１）で表されるフッ素系界面活性剤・・・０。５質量
【化４１】
2006316243.tif 000036
ただし、ｑ＝６、及びＲｆ＝ＣＦ３を表す。
・プロキセルＬＶ（アベシア社製）・・・０．２質量％
・以上の成分にイオン交換水を加えて１００質量％とした。
【０１２３】
（製造例１９）
−ブラック顔料インクの製造−
下記処方のインク組成物を常法により作製した。その後、平均孔径０．８μｍのメンブレンフィルターで濾過を行い、製造例１９のインクを調製した。
・調製例７のカーボンブラック分散液・・・２０．０質量％
・１，５−ペンタンジオール・・・２２．５質量％
・グリセリン・・・７．５質量％
・２−ピロリドン・・・２．０質量％
・２−エチル−１，３−ヘキサンジオール・・・２．０質量％
・下記構造式で表される化合物・・・１．０質量％
Ｒ−（ＯＣＨ2ＣＨ2）ｎＯＨ
ただし、Ｒ：Ｃ１２Ｈ２３（分岐してもよい）、ｎ＝９である。
・下記構造式（３−１）で表されるフッ素系界面活性剤・・・０．１質量％
【化４２】
2006316243.tif 000037
ただし、ｑ＝４、Ｒｆ＝ＣＦ３を表す。
・プロキセルＬＶ（アベシア社製）・・・０．２質量％
・以上の成分にイオン交換水を加えて１００質量％とした。
【０１２４】
（製造例２０）
−シアン顔料インクの製造−
下記処方のインク組成物を常法により作製した。その後、平均孔径０．８μｍのメンブレンフィルターで濾過を行い、製造例２０のインクを調製した。
＜インク組成＞
・調製例１の銅フタロシアニン顔料含有ポリマー微粒子分散体・・・２０．０質量％
・３−メチル−１，３−ブタンジオール・・・１０．０質量％
・へキシレングリコール・・・４．０質量％
・グリセリン・・・８質量％
・２−エチル−１，３−ヘキサンジオール・・・２．０質量％
・構造式（３−１）・・・０．５質量％
【化４３】
2006316243.tif 000038
ただし、ｑ＝６、及びＲｆ＝ＣＦ２ＣＦ３を表す。
・プロキセルＬＶ（アベシア社製）・・・０．２質量％
・調製例１０の樹脂微粒子・・・５質量％
・以上の成分にイオン交換水を加えて１００質量％とした。
【０１２５】
（製造例２１）
−マゼンタ顔料インクの製造−
下記処方のインク組成物を常法により作製した。その後、平均孔径０．８μｍのメンブレンフィルターで濾過を行い、製造例２１のインクを調製した。
＜インク組成＞
・調製例２のジメチルキナクリドン顔料含有ポリマー微粒子分散体・・・２０．０質量％
・３−メチル−１，３−ブタンジオール・・・１１．５質量％
・エチレングリコール・・・５.０質量％
・グリセリン・・・７．５質量％
・２−エチル−１，３−ヘキサンジオール・・・２．０質量％
・下記構造式（３−１）で表されるフッ素系界面活性剤・・・０．１質量％
【化４４】
2006316243.tif 000039
ただし、ｑ＝６、及びＲｆ＝ＣＦ２ＣＦ３を表す。
・プロキセルＬＶ（アベシア社製）・・・０．２質量％
・調製例９の樹脂微粒子・・・５質量％
・以上の成分にイオン交換水を加えて１００質量％とした。
【０１２６】
（製造例２２）
−イエロー顔料インクの製造−
下記処方のインク組成物を常法により作製した。その後、平均孔径０．８μｍのメンブレンフィルターで濾過を行い、製造例２２のインクを調製した。
＜インク組成＞
・Ｃ．Ｉ．アシッドイエロー２３・・・４．０質量％
・３−メチル−１，３−ブタンジオール・・・２０．０質量％
・１，３−ブタンジオール・・・８．５質量％
・グリセリン・・・７．５質量％
・２−エチル−１，３−ヘキサンジオール・・・２．０質量％
・下記構造式（３−１）で表されるフッ素系界面活性剤・・・０。５質量％
【化４５】
2006316243.tif 000040
ただし、ｑ＝６、及びＲｆ＝ＣＦ２ＣＦ３を表す。
・プロキセルＬＶ（アベシア社製）・・・０．２質量％
・調製例８の樹脂微粒子・・・５質量％
・以上の成分にイオン交換水を加えて１００質量％とした。
【０１２７】
（製造例２３）
−ブラック顔料インクの製造−
下記処方のインク組成物を常法により作製した。その後、平均孔径０．８μｍのメンブレンフィルターで濾過を行い、製造例２３のインクを調製した。
＜インク組成＞
・調製例５のカーボンブラック分散液・・・５．０質量％
・２−メチル−２，４−ペンタンジオール・・・１１．５質量％
・３−メチル−１，３−ブタンジオール・・・１３．０質量％
・グリセリン・・・７．５質量％
・２−ピロリドン・・・２．０質量％
・ユニセーフＡ−ＬＹ（日本油脂社製、両性活性剤）・・・２．０質量％
・下記構造式（３−１）で表されるフッ素系界面活性剤・・・０．５質量％
【化４６】
2006316243.tif 000041
ただし、ｑ＝６、及びＲｆ＝ＣＦ２ＣＦ３を表す。
・２，２，４−トリメチル−１，３−ペンタンジオール・・・２．０質量％
・プロキセルＬＶ（アベシア社製）・・・０．２質量％
・調製例１０の樹脂微粒子・・・５質量％
・以上の成分にイオン交換水を加えて１００質量％とした。
【０１２８】
（製造例２４）
−シアン顔料インクの製造−
下記処方のインク組成物を常法により作製した。その後、平均孔径０．８μｍのメンブレンフィルターで濾過を行い、製造例２４のインクを調製した。
＜インク組成＞
・調製例１の銅フタロシアニン顔料含有ポリマー微粒子分散体・・・２０．０質量％
・３−メチル−１，５−ペンタンジオール・・・１０．５質量％
・３−メチル−１，３−ブタンジオール・・・１３．０質量％
・グリセリン・・・８．０質量％
・２，２，４−トリメチル−１，３−ペンタンジオール・・・２．０質量％
・ユニセーフＡ−ＬＭ（日本油脂株式会社製、両性界面活性剤）・・・２．０質量％
・下記構造式（３）で表されるフッ素系界面活性剤・・・０．１質量％
【化４７】
2006316243.tif 000042
ただし、Ｘ＝Ｎ（ＣＨ３）Ｃ３Ｈ７、Ｙ＝ＯＳＯ３、ｑ＝６、及びＲｆ＝ＣＦ２ＣＦ３を表す。
・プロキセルＬＶ（アベシア社製）・・・０．２質量％
・調製例８の樹脂微粒子・・・５質量％
・以上の成分にイオン交換水を加えて１００質量％とした。
【０１２９】
（製造例２５）
−マゼンタ顔料インクの製造−
下記処方のインク組成物を常法により作製した。その後、平均孔径０．８μｍのメンブレンフィルターで濾過を行い、製造例２５のインクを調製した。
＜インク組成＞
・調製例２のジメチルキナクリドン顔料含有ポリマー微粒子分散体・・・２０．０質量％
・３−メチル−１，５−ペンタンジオール・・・５．０質量％
・３−メチル−１，３−ブタンジオール・・・５．０質量％
・グリセリン・・・１０．０質量％
・２，２，４−トリメチル−１，３−ペンタンジオール・・・２．０質量％
・下記構造式（３−１）で表されるフッ素系界面活性剤・・・１．０質量％
【化４８】
2006316243.tif 000043
ただし、ｑ＝６、及びＲｆ＝ＣＦ２ＣＦ３を表す。
・ＥＣＴＤ−３ＮＥＸ（日光ケミカルズ製、アニオン系界面活性剤）・・・１．０質量％
・プロキセルＬＶ（アベシア社製）・・・０．２質量％
・調製例１０の樹脂微粒子・・・５質量％
・以上の成分にイオン交換水を加えて１００質量％とした。
【０１３０】
（製造例２６）
−イエロー顔料インクの製造−
下記処方のインク組成物を常法により作製した。その後、平均孔径０．８μｍのメンブレンフィルターで濾過を行い、製造例２６のインクを調製した。
＜インク組成＞
・調製例３のモノアゾ黄色顔料含有ポリマー微粒子分散体・・・２０．０質量％
・３−メチル−１，３−ブタンジオール・・・１５．０質量％
・グリセリン・・・７．０質量％
・２，２，４−トリメチル−１，３−ペンタンジオール・・・２．０質量％
・下記構造式（３−１）で表されるフッ素系界面活性剤・・・１．０質量％
【化４９】
2006316243.tif 000044
ただし、ｑ＝６、及びＲｆ＝ＣＦ３を表す。
・プロキセルＬＶ（アベシア社製）・・・０．２質量％
・調製例１０の樹脂微粒子・・・１０質量％
・以上の成分にイオン交換水を加えて１００質量％とした。
【０１３１】
（製造例２７）
−ブラック顔料インクの製造−
下記処方のインク組成物を常法により作製した。その後、平均孔径０．８μｍのメンブレンフィルターで濾過を行い、製造例２７のインクを調製した。
＜インク組成＞
・調製例６のカーボンブラック分散液・・・２０．０質量％
・３−メチル−１，３−ブタンジオール・・・１２．５質量％
・グリセリン・・・７．５質量％
・２−ピロリドン・・・２．０質量％
・２−エチル−１，３−ヘキサンジオール・・・２．０質量％
・下記構造式（３−１）で表されるフッ素系界面活性剤・・・１．０質量％
【化５０】
2006316243.tif 000045
ただし、ｑ＝６、及びＲｆ＝ＣＦ３を表す。
・プロキセルＬＶ（アベシア社製）・・・０．２質量％
・調製例１０の樹脂微粒子・・・１０質量％
・以上の成分にイオン交換水を加えて１００質量％とした。
【０１３２】
（製造例２８）
−ブラック顔料インクの製造−
下記処方のインク組成物を常法により作製した。その後、平均孔径０．８μｍのメンブレンフィルターで濾過を行い、製造例２８のインクを調製した。
＜インク組成＞
・調製例５のカーボンブラック分散液・・・２０．０質量％
・３−メチル−１，３−ブタンジオール・・・２２．５質量％
・グリセリン・・・７．５質量％
・２−ピロリドン・・・２．０質量％
・２−エチル−１，３−ヘキサンジオール・・・２．０質量％
・下記構造式（３）で表されるフッ素系界面活性剤・・・０．１質量％
【化５１】
2006316243.tif 000046
ただし、Ｘ＝Ｎ（ＣＨ３）Ｃ３Ｈ７、Ｙ＝ＯＳＯ３、ｑ＝６、及びＲｆ＝ＣＦ２ＣＦ３を表す。
・プロキセルＬＶ（アベシア社製）・・・０．２質量％
・調製例１０の樹脂微粒子・・・４質量％
・以上の成分にイオン交換水を加えて１００質量％とした。
【０１３３】
（製造例２９）
−ブラック顔料インクの製造−
下記処方のインク組成物を常法により作製した。その後、平均孔径０．８μｍのメンブレンフィルターで濾過を行い、製造例２７のインクを調製した。
＜インク組成＞
・調製例４のカーボンブラック分散液・・・２０．０質量％
・３−メチル−１，３−ブタンジオール・・・１７．５質量％
・グリセリン・・・５．５質量％
・２−ピロリドン・・・２．０質量％
・２−エチル−１，３−ヘキサンジオール・・・２．０質量％
・下記構造式（３−１）で表されるフッ素系界面活性剤・・・１．０質量％
【化５２】
2006316243.tif 000047
ただし、ｑ＝６、及びＲｆ＝ＣＦ３を表す。
・プロキセルＬＶ（アベシア社製）・・・０．２質量％
・以上の成分にイオン交換水を加えて１００質量％とした。
【０１３４】
（比較製造例１）
−シアン顔料インクの製造−
製造例１において、構造式（１）で表されるフッ素系界面活性剤の代わりに、ＥＣＴＤ−３ＮＥＸ（日光ケミカルズ株式会社製、アニオン系界面活性剤）を用いた以外は、製造例１と同様にして、比較例製造例１のインクを調製した。
【０１３５】
（比較製造例２）
−マゼンタ顔料インクの製造−
製造例２において、構造式（１）で表されるフッ素系界面活性剤の代わりに、ＥＣＴＤ−６ＮＥＸ（日光ケミカルズ株式会社製、アニオン系界面活性剤）とした以外は、製造例２と同様にして、比較例製造例２のインクを調製した。
【０１３６】
（比較製造例３）
−イエロー顔料インクの製造−
製造例３において、構造式（１）で表されるフッ素系界面活性剤の代わりにユニセーフＡ−ＬＶ（日本油脂株式会社製、両性界面活性剤）を用いた以外は、製造例３と同様にして、比較製造例３のインクを調製した。
【０１３７】
（比較製造例４）
−ブラック顔料インクの製造−
製造例４において、構造式（１）で表されるフッ素系界面活性剤の代わりにニッサンアノンＢＬ−ＳＦ（日本油脂株式会社製、両性界面活性剤）を用いた以外は、製造例４と同様にして、比較製造例４のインクを調製した。
【０１３８】
（比較製造例５）
−シアン顔料インクの製造−
製造例５において、構造式（１）で表されるフッ素系界面活性剤の代わりにＥＣＴＤ−３ＮＥＸ（日光ケミカルズ株式会社製、アニオン系界面活性剤）を用いた以外は、製造例５と同様にして、比較製造例５のインクを調製した。
【０１３９】
（比較製造例６）
−マゼンタ顔料インクの製造−
製造例６において、構造式（２）で表されるフッ素系界面活性剤の代わりにＥＣＴＤ−３ＮＥＸ（日光ケミカルズ株式会社製、アニオン系界面活性剤）を用いた以外は、製造例６と同様にして、比較製造例６のインクを調製した。
【０１４０】
（実施例１〜１７及び比較例１〜４）
次に、製造例１〜２９及び比較製造例１〜６のインクを用いて、表１に示す組み合わせで実施例１〜１７及び比較例１〜４のインクセットを常法により調製した。
【０１４１】
【表１】
2006316243.tif 000048
【０１４２】
＜使用プリンタ＞
図３〜図５に示すインクジェットプリンタ（株式会社リコー製、ＩＰＳｉＯ  Ｇ７０７）を用いて、下記の普通紙に印刷を行った。
【０１４３】
＜印字に使用した紙＞
印刷試験用紙としては、マイペーパー（株式会社ＮＢＳリコー製）を用いた。
【０１４４】
＜評価１.カラー画像評価−発色性評価（彩度）＞
図３〜図５に示すインクジェットプリンタ（株式会社リコー製、ＩＰＳｉＯ  Ｇ７０７）を用いて、マイペーパー（株式会社ＮＢＳリコー製）上に印字を行った。印刷パターンは、イエロー、マゼンタ、及びシアンの各カラーインクを１００％ｄｕｔｙで印字した。印字条件は、記録密度は３６０ｄｐｉ、ワンパス印字とした。
印字乾燥後、イエロー、マゼンタ、及びシアンの各単色ベタ画像部において、反射型カラー分光測色濃度計（Ｘ−Ｒｉｔｅ社製）により測定し、ＣＩＥ（Ｃｏｍｍｉｓｉｏｎ  Ｉｎｔｅｒｎａｔｉｏｎａｌ  ｄｅ  ｌ’  Ｅｃｌａｉｒａｇｅ）で規定されている色差表示法のＬ＊ａ＊ｂ＊表色系の座標を求め、それぞれ各色において、次式、Ｃ＊＝｛（ａ＊）２＋（ｂ＊）２｝１／２で表される彩度Ｃ＊を求めた。この彩度Ｃ＊の値が高いほど、発色が良好で、画像ベタ部の均一性が高いインクといえる。結果を表２に示す。
【０１４５】
【表２】
2006316243.tif 000049
【０１４６】
＜評価２.間欠印写における吐出安定性評価＞
図３〜図５に示すインクジェットプリンタ（株式会社リコー製、ＩＰＳｉＯ  Ｇ７０７）を用いて、マイペーパー（株式会社ＮＢＳリコー製）上に印字を行った。印刷パターンは、画像領域中、印字面積が、紙面全面積中、各色印字面積が５％であるチャートにおいて、イエロー、マゼンタ、シアン、及びブラックの各インクを１００％ｄｕｔｙで印字した。印字条件は、記録密度は３６０ｄｐｉ、ワンパス印字とした。
また、上記実施例及び比較例での各インクセットにて、評価１を実施した後、評価２を実施した。
間欠印写としては，上記チャートを２０枚連続で印写後、２０分間吐出を実施しない休止状態にし、これを５０回繰り返し、累計で１０００枚印写後、もう１枚同チャートを印写した時の５％チャートベタ部の筋、白抜け、及び噴射乱れの有無を目視観察し、下記基準で評価した。結果を表３に示す。
〔評価基準〕
〇：ベタ部に筋、白抜け、及び噴射乱れがない。
△：若干、ベタ部に筋、白抜け、及び噴射乱れが認められる。
×：１スキャン目に筋、白抜け、及び噴射乱れが認められる。
××：ベタ部全域にわたって筋、白抜け、及び噴射乱れが認められる。
【０１４７】
＜評価３.カラーインク−黒インク間のブリード評価＞
図３〜図５に示すインクジェットプリンタ（株式会社リコー製、ＩＰＳｉＯ  Ｇ７０７）を用いて、マイペーパー（株式会社ＮＢＳリコー製）上に印字を行った。印刷パターンは、イエローインクを１００％ｄｕｔｙで印字した。得られたイエローベタ画像部中にブラックインクの文字を印字することにより、イエローインク−ブラックインク間のブリード（にじみ）を目視にて、下記基準で評価した。印字条件は、記録密度は３６０ｄｐｉ、ワンパス印字とした。
〔評価基準〕
○：ブリードの発生がなく、黒文字が鮮明に認識できる。
△：ブリードが若干発生し、黒文字が少しにじむ。
×：ブリードが発生し、黒文字の認識が困難である。
【０１４８】
【表３】
2006316243.tif 000050
【産業上の利用可能性】
【０１４９】
本発明の記録用インクは、発色性が改善され、吐出安定性が高く、画像ベタ部の均一性に優れ、高品位な画像形成が可能であり、インクカートリッジ、インク記録物、インクジェット記録装置及びインクジェット記録方法に好適に用いることができる。
本発明のインクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【図面の簡単な説明】
【０１５０】
【図１】図１は、本発明のインクカートリッジの一例を示す概略図である。
【図２】図２は、図１のインクカートリッジのケース（外装）も含めた概略図である。
【図３】図３は、インクジェット記録装置のインクカートリッジ装填部のカバーを開いた状態の斜視説明図である
【図４】図４は、インクジェット記録装置の全体構成を説明する概略構成図である
【図５】図５は、本発明のインクジェットヘッドの一例を示す概略拡大図である。
【図６】図６は、本発明のインクジェットヘッドの一例を示す要素拡大図である。
【図７】図７は、本発明のインクジェットヘッドの一例を示す要部拡大断面図である。
【符号の説明】
【０１５１】
１０      フレーム
２０      流路板
３０      ノズルプレート
４０      ベース
５０      積層圧電素子
６０      振動板
７０      接着層
１０１      装置本体
１０２      給紙トレイ
１０３      排紙トレイ
１０４      インクカートリッジ装填部
１１１      上カバー
１１２      前面
１１５      前カバー
１３１      ガイドロッド
１３２      ステー
１３３      キャリッジ
１３４      記録ヘッド
１３５      サブタンク
１４１      用紙載置部
１４２      用紙
１４４      分離パッド
１５１      搬送ベルト
１５２      再度カウンタローラ
１５６      帯電ローラ
１５７      搬送ローラ
１５８      デンションローラ
１７１      分離爪
１７２      排紙ローラ
１７３      排紙コロ
１８１      両面給紙ユニット
２０１      インクカートリッジ
２４１      インク袋
２４２      インク注入口
２４３      インク排出口
２４４      カートリッジ外装
【図１】
2006316243.tif 000060
【図２】
2006316243.tif 000061
【図３】
2006316243.tif 000062
【図４】
2006316243.tif 000063
【図５】
2006316243.tif 000064
【図７】
2006316243.tif 000065
【図６】
2006316243.tif 000066